(57)【特許請求の範囲】
【請求項１】
以下に示す式Ｉの構成要素を少なくとも１つ含む有機オキシイミド塩の、プラスチック材料用の難燃剤としての使用。
0006675386.tif 000034
（上式にて、Ｒ1は、無機又は有機カチオンからなる群より選択される）
【請求項２】
前記無機カチオンが、金属カチオンからなる群より選択され、
前記有機カチオンが、窒素-及び／又はリン-含有有機カチオンからなる群より選択される
ことを特徴とする、請求項１に記載の使用。
【請求項３】
前記有機オキシイミド塩がハロゲンを含まないことを特徴とする、請求項１又は２に記載の使用。
【請求項４】
前記有機オキシイミド塩が、以下の構造を有することを特徴とする、請求項１〜３のいずれか１項に記載の使用。
0006675386.tif 000035
（上式にて、Ｒ1は、上記の通り定義され、Ｒ1'は、同じであるか異なるものであり、線状又は分枝したアルキル基、線状又は分枝したアルキレン基、芳香族基、複素芳香族基を表すか、あるいは両方の基Ｒ1'が、結合して環を形成しており、ここで前記環は飽和又は不飽和、置換又は非置換であってもよく、及び／又は少なくとも１つ又は両方の基Ｒ1'、又は結合して環を形成している基Ｒ1'が、少なくとも１つのさらなる上述した式Ｉの構成要素を有する）
【請求項５】
前記有機オキシイミド塩が、以下に示すものであることを特徴とする、請求項１〜４のいずれか１項に記載の使用：
ａ）一般式Ｉの構成要素を１つ有し、以下の式のいずれかの構造を有するもの
0006675386.tif 000036
ｂ）一般式Ｉの構成要素を２つ有し、以下の式のいずれかの構造を有するもの
0006675386.tif 000037
（上式にて、
ｎは０，１，２，３又は４を意味し、
Ｒ2は、置換されていてもよいアルキレン基、シクロアルキレン基、アリーレン基、ヘテロアリーレン基、又は架橋アシル基からなる群より選択される）、又は
ｃ）一般式Ｉの構成要素を３つ有し、以下の式の構造を有するもの。
0006675386.tif 000038
【請求項６】
Ｒ2が、ｎが１〜１８である−(ＣＨ2)n−、−ＣＨ(ＣＨ3)−、−Ｃ(ＣＨ3)2−、−ＣＨ(ＣＦ3)−、−Ｏ−、−Ｓ−、−ＳＯ2−、−ＮＨＣＯ−、−ＣＯ−、−Ｏ−Ｃ(Ｏ)−Ｏ−、及び以下に示す基からなる群より選択されることを特徴とする、請求項５に記載の使用。
0006675386.tif 000039
（上に示した基に含まれる脂環式又は芳香族環系は、非置換でも、又は一以上のアルキル基及び／又はアルコキシ基で置換されていてもよく、
Ｑは、同じであるか異なるものであり、化学結合、及び、ｎが１〜１８である−(ＣＨ2)n−、−ＣＨ(ＣＨ3)−、−Ｃ(ＣＨ3)2−、−ＣＨ(ＣＦ3)−、−Ｃ(ＣＦ3)2−、−Ｏ−、−Ｓ−、−ＳＯ2−、−ＮＨＣＯ−、−ＣＯ−、−Ｏ−Ｃ(Ｏ)−Ｏ−の基からなる群より選択され、
ｍは、０又は１〜３である）
【請求項７】
前記プラスチック材料が、熱可塑性ポリマーであることを特徴とする、請求項１〜６のいずれか１項に記載の使用。
【請求項８】
前記有機オキシイミド塩が、以下からなる群より選択される、少なくとも１種のさらなる難燃剤と併用されることを特徴とする、請求項１〜７のいずれか１項に記載の使用：
ａ）無機の難燃剤、
ｂ）窒素含有難燃剤、
ｃ）ラジカル形成剤、
ｄ）リン含有難燃剤、
ｅ）塩素及び臭素をベースとするハロゲン含有難燃剤、
ｆ）ホウ酸塩、
ｇ）硫黄含有化合物、
ｈ）アンチドリップ剤、
ｉ）シリコン含有化合物、
及び、それらの組み合わせ又は混合物。
【請求項９】
前記ラジカル形成剤が、以下からなる群より選択されることを特徴とする、請求項８に記載の使用：
ａ）以下に示す構造式のＮ-アルコキシアミン
0006675386.tif 000040
（上式にて、
Ｒ3は、水素又は、置換されていてもよい、アルキル-、シクロアルキル-、アリール-、ヘテロアリール-又はアシル基を示し、
Ｒ4は、アルコキシ-、アリールオキシ-、シクロアルコキシ-、アルアルコキシ-又はアシルオキシ基を示し、
Ｚは、水素又は、置換されていてもよい、アルキル-、シクロアルキル-、アリール-、ヘテロアリール-又はアシル基を示し、ここで、２つの基Ｚは閉じた環を形成することができ、この環はエステル-、エーテル-、アミン、アミド、カルボキシ-又はウレタン基によって置換されていてもよい）、
ｂ）以下に示す構造式のアゾ化合物
0006675386.tif 000041
（上式にて、
Ｒ5は、アルキル-、シクロアルキル-又はアリール基を意味し、
Ｒ6は、同じであるか異なるものであり、線状又は分枝したアルキル基を意味し、
Ｒ7は、同じであるか異なるものであり、水素又は、線状又は分枝したアルキル基を意味し、及び、
Ｒ8は、同じであるか異なるものであり、アルキル-、アルコキシ-、アリールオキシ-、シクロアルキルオキシ-、アルアルコキシ-又はアシルオキシ基を意味する）、
ｃ）以下に示す構造式のジクミル
0006675386.tif 000042
（上式にて、Ｒ7は、上記の意味を有する）、
ｄ）及び／又は、以下に示す構造式のポリクミル
0006675386.tif 000043
（上式にて、Ｒ7は、上記の意味を有し、且つ、２＜ｎ＜１００である）。
【請求項１０】
前記有機オキシイミド塩と前記少なくとも１種のさらなる難燃剤が、９９：１〜１：９９の重量比で使用されることを特徴とする、請求項８又は９に記載の使用。
【請求項１１】
前記有機オキシイミド塩が、少なくとも１種のリン含有化合物と併用されることを特徴とする、請求項１〜１０のいずれか１項に記載の使用。
【請求項１２】
前記有機オキシイミド塩が、前記プラスチック材料に対して、０．０１〜３０重量％で使用されることを特徴とする、請求項１〜１１のいずれか１項に記載の使用。
【請求項１３】
以下のものを含むか又は以下のものからなる、難燃性プラスチック材組成物：
ａ）６０〜９９．９重量部の、少なくとも１種のプラスチック材料、
ｂ）０．１〜４０重量部の、少なくとも１種の有機オキシイミド塩であって、以下に示す式Ｉの構成要素を少なくとも１つ含むもの
0006675386.tif 000044
（上式にて、Ｒ1は、無機カチオン又は有機カチオンからなる群より選択される）
ｃ）０〜２５重量部の、少なくとも１種のさらなる難燃剤、及び
ｄ）０〜２５重量部の、少なくとも１種のさらなるリン含有化合物。
【請求項１４】
さらに、
ａ）４０重量部までの、少なくとも１種の強化-又は充填材、及び／又は
ｂ）５重量部までの、少なくとも１種の添加剤であって、フェノール系酸化防止剤、ホスファイト、酸捕集剤、ヒンダードアミン、分散剤及びそれらの組み合わせの種類から選択されるもの
を含むことを特徴とする、請求項１３に記載の難燃性プラスチック材組成物。
【請求項１５】
ＵＶ吸収剤、光安定剤、安定剤、ヒドロキシルアミン、ベンゾフラノン、核生成剤、衝撃強度増加剤、可塑剤、潤滑剤、レオロジー改変剤、加工助剤、顔料、着色剤、蛍光増白剤、抗菌活性物質、帯電防止剤、スリップ剤、ブロッキング防止剤、カップリング剤、分散剤、相溶剤、酸素捕集剤、酸捕集剤、マーキング剤又は防曇剤からなる群より選択される添加剤を含むことを特徴とする、請求項１３又は請求項１４に記載の難燃性プラスチック材組成物。
【請求項１６】
請求項１３〜１５のいずれか１項に記載の難燃性プラスチック材組成物を製造する方法であって、
ａ）０．１〜４０重量部の、少なくとも１種の有機オキシイミド塩であって、以下に示す式Ｉの構成要素を少なくとも１つ含むものを、
0006675386.tif 000045
（上式にて、Ｒ1は、無機カチオン又は有機カチオンからなる群より選択される）、
ｂ）前、後、又は同時に、０〜２５重量部の、少なくとも１種のさらなる難燃剤とともに、及び／又は
ｃ）前、後、又は同時に、０〜２５重量部の、少なくとも１種のリン含有化合物とともに、
６０〜９９．９重量部の、少なくとも１種のプラスチック材料中に導入する、方法。
【請求項１７】
請求項１３〜１５のいずれか１項に記載の難燃性プラスチック材組成物から製造される、成形品、塗料又はコーティング。
【発明の詳細な説明】
【技術分野】
【０００１】
本発明は、プラスチック材料のための難燃剤としての有機オキシイミドの塩の使用、及び対応する難燃性プラスチック成形材料に関する。さらに、本発明は、そのようなプラスチック成形材料の製造方法、あるいは、それから製造された成形品、塗料又はコーティングに関する。
【背景技術】
【０００２】
大部分のプラスチック材料は可燃性であり、比較的容易に燃焼し得る。それゆえ、特定の用途において、プラスチック材料の火災の危険を低下させ又は排除するために、可燃性を低下させることと、防炎性プラスチック材組成物を使用することが絶対的に必要である。一般には、このような目的のために、一定時間の間点火を阻止するため、又は火災の拡がりを有意に遅らせる目的で、プラスチック材料に難燃剤が添加される。従来の難燃剤は、塩素-及び臭素-含有化合物（後者は、一般に、三酸化アンチモンと併用される）、リン含有化合物、窒素含有化合物、及び、水酸化アルミニウム（ＡＴＨ）や水酸化マグネシウム（ＭＤＨ）のような金属水酸化物をベースとするものである。最近では、毒物学及び生態毒物学の観点から、ハロゲンを含まない難燃剤溶液が好ましいとされている。
【０００３】
難燃性プラスチック材料の製造においては、特定のポリマーに対して、及び、これらについての基準を作っている国内的及び国際的基準に対応する用途の特定領域に対して、基材特異的に一般に使用される難燃剤が数多く存在している。難燃性プラスチック材料は、例えば、電気及び電子用途にて、輸送分野（列車、航空機、自動車）にて、織物にて、室内装飾家具において、及び建築業界において使用される。
【０００４】
ここ数年のうちに開発された、窒素をベースとする、好ましくはポリオレフィン用の新しい難燃剤の種類は、選択されたアルコキシアミンを主剤とするものである（例えば、WO 99/00450）。アルコキシアミンを分離させることにより、火災の際に、ポリマーの分解工程に介入するラジカルが生じ、これによって、難燃効果がもたらされる（C.R.Wilen, R.Pfaendner, J.Appl.Pol.Sci. 2013, 129, 925-944）。その一方で、アルコキシアミン以外にも、難燃剤として又は難燃性相乗剤として働く他のラジカル生成剤が記載されており、例えば、アゾ化合物(M. Aubert等、Macromol. Rapid Commun. 2006, 27, 976-981, WO 2005/030852)、ヒドラゾン及びアジン(M. Aubert等、Pol. Adv. Technol. 2011, 22, 1529-1538)、アゾ-アルコキシアミン(M. Aubert等、Pol. Degr. Stab. 2012, 97, 1438-1446)、アゾ-ホスホネート(T. Tirri等、Pol. Degr. Stab. 2012, 97, 375-382)、又はトリアゼン(W. Pawelec等、Pol. Degr. Stab. 2012, 97, 948-954)がある。
【０００５】
さらに、ヒドロキシイミドと高分子イミドをベースとする新規なラジカル形成剤の難燃剤としての使用が、特許出願DE 10 2013 005 307に、又はまだ公開されていない特許出願であるDE 10 2014 210 214に記載されている。
【０００６】
しかしながら、公知の前述のラジカル生成剤の多くは、例えば充分な熱安定性等の有効な難燃剤についての全ての要件を満たしておらず、即ち、常温でプラスチック材料（コンパウンド）内へ混合した際に、難燃剤の好ましくない分解がすぐに生じる。このような早過ぎる分解の結果、火災の際に、効果が減少し、及び／又は、その後の反応の結果として、保護されるべきプラスチック材料の特性に悪影響がもたらされる。それゆえ、プラスチック材料加工の間の充分な高温安定性、即ち、一般に＞３００℃を有しているが、火災の際に速い分解によって特に良好な効果を達成する難燃剤又は難燃相乗剤として使用することができるラジカル生成剤に対する要望がある。
【発明の概要】
【発明が解決しようとする課題】
【０００７】
それゆえ、本発明の目的は、非常に効果的で、しかも、非常に良好な熱安定性を有した新規な難燃剤及び相乗的難燃性成分を利用可能とすることであった。
【課題を解決するための手段】
【０００８】
この目的は、請求項１に係る有機イミド塩の使用によって、請求項１３に係る難燃性プラスチック材組成物によって、請求項１６に係る難燃性プラスチック材組成物の製造方法によって、及び、請求項１７に係る成形品、塗料、又はコーティングによって達成される。それぞれの従属項は、有利な発展形態を示している。
【発明を実施するための形態】
【０００９】
本発明は、それゆえ、以下に示す式Ｉの構成要素を少なくとも１つ含む、有機オキシイミド塩の、プラスチック材料用の難燃剤としての使用に関する。
【化１】
0006675386.tif 000002
（上式にて、Ｒ1は、無機又は有機カチオンからなる群より選択される）
【００１０】
用語「有機オキシイミド塩」は、有機オキシイミドから派生した塩の同意語として理解されるべきである。そのような有機オキシイミドは、例えば、すでに前述したドイツ特許出願DE 10 2013 005 307に記載されている。有機オキシイミドの構造原則のさらなる説明のために、この特許出願の全内容が参照される。これらの有機オキシイミドから、例えば、ある塩基との反応（変換）によって、本発明で使用される有機オキシイミドの塩、すなわち有機オキシイミド塩が調製される。
【００１１】
好ましいカチオンＲ1を以下に記載する。
【００１２】
前記無機カチオンは、好ましくは、金属カチオン、特に一価、二価又は三価のアルカリ金属カチオン、アルカリ土類金属カチオン、遷移金属カチオン、及び／又は希土類金属カチオン、特に、Ｎａ+、Ｋ+、Ｍｇ2+、Ｃａ2+、Ｚｎ2+、及び／又はＡｌ3+からなる群より選択される。
【００１３】
好ましい有機カチオンは、特に、窒素及び／又はリン-含有有機カチオン、特に、アンモニウム-、メラミニウム-及び／又はホスホニウム-カチオンからなる群より選択される。有機カチオンは、低分子形態で存在しても、あるいはポリマー骨格に結合されていてもよい。
【００１４】
同様に、前述したカチオンのうち少なくとも２つの異なるカチオンの組み合わせが可能であり、すなわち、前記有機オキシイミド塩は、混合塩としても存在できる。例えば、２以上の無機カチオンの組み合わせ、２以上の前述した有機カチオンの組み合わせ、無機と有機カチオンの両方を含む混合塩が考えられる。これに代えて又はこれに加えて、本発明に関係する塩は、少なくとも２つの異なるアニオンとの混合塩としても存在できる。これには、例えば、２以上の無機アニオンの組み合わせ、２以上の有機アニオンの組み合わせ、無機と有機アニオンを両方含む混合塩がある。
【００１５】
特に、前記有機オキシイミド塩が、ハロゲンフリーであること、すなわち、ハロゲン原子を含んでいない対応化合物であることが好ましい。
【００１６】
さらに、前記有機オキシイミド塩が、以下の構造を有することが有利である。
【化２】
0006675386.tif 000003
上式にて、Ｒ1は、上記の通り定義され、Ｒ1'は、同じであるか異なるものであり、線状又は分枝したアルキル基、線状又は分枝したアルキレン基、芳香族基、複素芳香族基を表すか、あるいは両方の基Ｒ1'が、結合して環を形成しており、ここで前記環は飽和又は不飽和、置換又は非置換であってもよく、及び／又は少なくとも１つ又は両方の基Ｒ1'、又は結合して環を形成している基Ｒ1'が、少なくとも１つのさらなる上述した式Ｉの構成要素を有する。
【００１７】
本発明で使用される有機オキシイミド塩の好ましい例を以下に記載する。一般式Ｉの構成要素を一つだけ有する有機オキシイミド塩が考えられる。具体例として挙げられる化合物は、以下に示す化合物から選択される。
【化３】
0006675386.tif 000004
【００１８】
同様に、前記オキシイミド塩が、一般式Ｉの構成要素を２つ含む場合が考えられる。これによって、以下の構造式に対応する化合物が考えられる。
【化４】
0006675386.tif 000005
上式にて、
ｎは０，１，２，３又は４を意味し、
Ｒ2は、置換されていてもよい、アルキレン基、シクロアルキレン基、アリーレン基、ヘテロアリーレン基、又は架橋アシル基からなる群より選択される。
【００１９】
同様に、以下の式に示す、一般式Ｉの構成要素を３つ有するオキシイミド塩の使用が考えられる。
【化５】
0006675386.tif 000006
【００２０】
同様に、複数の上述したオキシイミド塩の組み合わせ又は混合物も可能である。
【００２１】
以下の式によるオキシイミド塩において、
【化６】
0006675386.tif 000007
上式にて、Ｒ2が、ｎが１〜１８である−(ＣＨ2)n−、−ＣＨ(ＣＨ3)−、−Ｃ(ＣＨ3)2−、−ＣＨ(ＣＦ3)−、−Ｃ(ＣＦ3)2−、−Ｏ−、−Ｓ−、−ＳＯ2−、−ＮＨＣＯ−、−ＣＯ−、−Ｏ−Ｃ(Ｏ)−Ｏ−、及び以下に示す基からなる群より選択されることが好ましく
【化７】
0006675386.tif 000008
ここで、
上に示した基に含まれる脂環式又は芳香族環系は、非置換でも、又は一以上のアルキル基及び／又はアルコキシ基で置換されていてもよく、
Ｑは、同じであるか異なるものであり、化学結合、及び、ｎが１〜１８である−(ＣＨ2)n−、−ＣＨ(ＣＨ3)−、−Ｃ(ＣＨ3)2−、−ＣＨ(ＣＦ3)−、−Ｃ(ＣＦ3)2−、−Ｏ−、−Ｓ−、−ＳＯ2−、−ＮＨＣＯ−、−ＣＯ−、−ＣＯ3−の基からなる群より選択され、
ｍは、０又は１〜３である。
【００２２】
好ましくは、保護されるべきプラスチック材料は、熱可塑性ポリマーであり、特に、以下からなる群より選択される：
ａ）オレフィン又はジオレフィンからなるポリマー、例えば、ポリエチレン（ＬＤＰＥ、ＬＬＤＰＥ、ＶＬＤＰＥ、ＵＬＤＰＥ、ＭＤＰＥ、ＨＤＰＥ、ＵＨＭＷＰＥ）、メタロセン-ＰＥ(ｍ-ＰＥ)、ポリプロピレン、ポリイソブチレン、ポリ-４-メチルペンテン-１、ポリブタジエン、ポリイソプレン、ポリシクロオクテン、ポリアルキレン-一酸化炭素コポリマー、及び、統計的又はブロック構造の形状のコポリマー、例えば、ポリプロピレン-ポリエチレン(ＥＰ)、ＥＰＭ又はＥＰＤＭ、エチレン-ビニルアセテート(ＥＶＡ)、エチレン-アクリル酸エステル、例えば、エチレン-ブチルアクリレート、エチレン-アクリル酸及びそれらの塩（イオノマー）、及び、ターポリマー、例えば、エチレン-アクリル酸-グリシジルアクリレート、グラフトポリマー、例えば、ポリプロピレン-グラフト-無水マレイン酸、ポリプロピレン-グラフト-アクリル酸、ポリエチレン-グラフト-アクリル酸、ポリエチレン-ポリブチルアクリレート-グラフト-無水マレイン酸、
ｂ）ポリスチレン、ポリメチルスチレン、ポリビニルナフタレン、スチレン-ブタジエン(ＳＢ)、スチレン-ブタジエン-スチレン(ＳＢＳ)、スチレン-エチレン-ブチレン-スチレン(ＳＥＢＳ)、スチレン-エチレン-プロピレン-スチレン、スチレン-イソプレン、スチレン-イソプレン-スチレン(ＳＩＳ)、スチレン-ブタジエン-アクリロニトリル(ＡＢＳ)、スチレン-アクリロニトリル-アクリレート(ＡＳＡ)、スチレン-エチレン、スチレン-無水マレイン酸ポリマー、これらには、対応するグラフトコポリマーが含まれる、例えば、ブタジエン上のスチレン、ＳＢＳ又はＳＥＢＳ上の無水マレイン酸、及び、メチルメタクリレート、スチレン-ブタジエン及びＡＢＳからなるグラフトコポリマー(ＭＡＢＳ)、
ｃ）ハロゲン含有ポリマー、例えば、ポリビニルクロリド(ＰＶＣ)、ポリクロロプレン及びポリビニリデンクロリド(ＰＶＤＣ)、ビニルクロリドとビニリデンクロリドからなる、又はビニルクロリドとビニルアセテートからなるコポリマー、塩素化ポリエチレン、ポリビニリデンフルオリド、
ｄ）不飽和エステルのポリマー、例えば、ポリメチルメタクリレート(ＰＭＭＡ)、ポリブチルアクリレート、ポリラウリルアクリレート、ポリステアリルアクリレート、ポリグリシジルアクリレート、ポリグリシジルメタクリレートのようなポリアクリレート及びポリメタクリレート、ポリアクリロニトリル、ポリアクリルアミド、コポリマー、例えば、ポリアクリロニトリル-ポリアルキルアクリレート、ポリメタクリルイミド、
ｅ）不飽和アルコール及び誘導体からなるポリマー、例えば、ポリビニルアルコール、ポリビニルアセテート、ポリビニルブチラール、
ｆ）ポリアセタール、例えば、ポリオキシメチレン(ＰＯＭ)又は例えばブタナールとのコポリマー、
ｇ）ポリフェニレンオキシド、及び、ポリスチレン又はポリアミドとの混和物、
ｈ）環状エーテルのポリマー、例えば、ポリエチレングリコール、ポリプロピレングリコール、ポリエチレンオキシド、ポリプロピレンオキシド、ポリテトラヒドロフラン、
ｉ）ヒドロキシ末端ポリエーテル又はポリエステルと、芳香族又は脂肪族イソシアネートからなるポリウレタン、特に、線状ポリウレタン、ポリウレア、
ｊ）ポリアミド、例えば、ポリアミド-６、６.６、６.１０、４.６、４.１０、６.１２、１２.１２、ポリアミド１１、ポリアミド１２、及び、(部分)芳香族ポリアミド、例えば、ポリフタルアミド、例えば、テレフタル酸及び／又はイソフタル酸と、脂肪族ジアミンから製造されるもの、又は、例えばアジピン酸あるいはセバシン酸などの脂肪族ジカルボン酸と、例えば１,４-又は１,３-ジアミノベンゼンなどの芳香族ジアミンから製造されるもの、例えばＰＡ-６とＰＡ６.６のような異なるポリアミドの混和物、又は例えばＰＡ/ＰＰのようなポリアミドとポリオレフィンの混和物、
ｋ）ポリイミド、ポリアミドイミド、ポリエーテルイミド、ポリエステルイミド、ポリ(エーテル)ケトン、ポリスルホン、ポリエーテルスルホン、ポリアリールスルホン、ポリフェニレンスルフィド、ポリベンゾイミダゾール、ポリヒダントイン、
ｌ）脂肪族又は芳香族ジカルボン酸とジオールからなる、又は、ヒドロキシカルボン酸からなるポリエステル、例えば、ポリエチレンテレフタレート(ＰＥＴ)、ポリブチレンテレフタレート(ＰＢＴ)、ポリプロピレンテレフタレート、ポリエチレンナフチレート、ポリ-１,４-ジメチロールシクロヘキサンテレフタレート、ポリヒドロキシベンゾエート、ポリヒドロキシナフタレート、ポリ乳酸(ＰＬＡ)、ポリヒドロキシブチレート(ＰＨＢ)、ポリヒドロキシバレレート(ＰＶＨ)、
ｍ）ポリカーボネート、ポリエステルカーボネート、及び混和物、例えばＰＣ/ＡＢＳ、ＰＣ/ＰＢＴ、ＰＣ/ＰＥＴ/ＰＢＴ、ＰＣ/ＰＡ、
ｎ）セルロース誘導体、例えば、セルロースナイトレート、セルロースアセテート、セルロースプロピオネート、セルロースブチレート、
ｏ）非熱可塑性、エラストマー性又は熱硬化性プラスチック材料、
ｐ）及び、前述のポリマー２種以上からなる、混合物、組み合わせ、又は混和物。
【００２３】
ａ）〜ｏ）に示すポリマーがコポリマーである場合、これらは、統計的(ランダム)、ブロック-又は「テーパード(tapered)」構造の形で存在することができる。
【００２４】
ａ）〜ｏ）に示すポリマーが、立体規則性ポリマーである場合、これらは、アイソタクチック、ステレオタクチックの形態で存在することができ、アタクチックの形態、又はステレオブロック構造であってもよい。
【００２５】
さらに、ａ）〜ｏ）に示すポリマーは、非晶質形態、及び(部分)結晶性形態のどちらも有することができる。
【００２６】
場合によっては、ａ）〜ｏ）に示すポリオレフィンは、例えば、Ｘ-ＰＥと称される架橋ポリエチレンのように、架橋されて存在していてもよい。
【００２７】
前述のポリマーａ）〜ｏ）は、バージン材料だけでなく、例えば、製造廃棄物として又は、役に立つ材料集積物（「使用済みの」リサイクレート）からのリサイクレートの形態で存在してもよい。
【００２８】
先のｏ）に挙げられ、且つ、その中で本難燃剤が使用できる、好ましい熱硬化性又はエラストマー性、非熱可塑性のプラスチック材料は、以下の通りである：
ｑ）エポキシ樹脂、例えば、アミン、無水物、ジシアノジアミド、メルカプタン、イソシアネート又は触媒的に活性な硬化剤を主剤とする硬化剤と組み合わせた二-又は多官能エポキシ化合物からなるエポキシ樹脂、
ｒ）フェノール樹脂、例えば、フェノール-ホルムアルデヒド樹脂、ユリア-ホルムアルデヒド樹脂、メラミン-ホルムアルデヒド樹脂、
ｓ）不飽和ジカルボン酸とジオールからなる不飽和ポリエステル樹脂、
ｔ）シリコーン、
ｕ）二-又は多官能性イソシアネートと、ポリオールからなる反応生成物としてのポリウレタン、ポリウレア
ｖ）アルキド樹脂、アリル樹脂。
【００２９】
非常に好ましくは、本発明の難燃剤は、ポリオレフィン、好ましくは、ポリプロピレン及び／又はポリエチレン及び、それらのコポリマー及び混和物の場合に使用される。
【００３０】
さらに好ましくは、前記有機オキシイミド塩は、少なくとも１種のさらなる難燃剤と組み合わせて使用される。この少なくとも１種のさらなる難燃剤は、好ましくは、以下からなる群より選択される：
ａ）無機の難燃剤、例えば、Ａｌ(ＯＨ)3，Ｍｇ(ＯＨ)2，ＡｌＯ(ＯＨ)，ＭｇＣＯ3，層状シリケート、例えば、モンモリロナイト又はセピオライト、非改質の又は有機的に改質した複塩、例えば、Ｍｇ-Ａｌシリケート、ＰＯＳＳ(ポリヘドラルオリゴマー性シルセスキオキサン)化合物、ハンタイト、ヒドロマグネサイト又はハロイサイト及び、Ｓｂ2Ｏ3，Ｓｂ2Ｏ5，ＭｏＯ3，スズ酸亜鉛、ヒドロキシスズ酸亜鉛、
ｂ）窒素含有難燃剤、例えば、メラミン、メレム(melem)、メラム(melam)、メロン(melon)、メラミン誘導体、メラミン縮合生成物又はメラミン塩、ベンゾグアナミン、ポリイソシアヌレート、アラントイン、(ポリ)ホスファセン、特にメラミンシアヌレート、メラミンホスフェート、ジメラミンホスフェート、メラミンピロホスフェート、メラミンポリホスフェート、メラミンメタンホスホネート、メラミン-金属ホスフェート、例えば、メラミンアルミニウムホスフェート、メラミン亜鉛ホスフェート、メラミンマグネシウムホスフェート、及び対応するピロホスフェート及びポリホスフェート、エチレンジアミンメタンホスホネート、ポリ-[２，４-(ピペラジン-１，４-イル)-６-(モルホリン-４-イル)-１，３，５-トリアジン]、アンモニウムポリホスフェート、メラミンボレート、メラミンヒドロブロミド、
ｃ）ラジカル形成剤、例えば、アルコキシアミン、ヒドロキシルアミンエステル、アゾ化合物、ジクミル又はポリクミル、ヒドロキシイミド又はそれらの誘導体、例えば、ヒドロキシイミドエステル又はヒドロキシイミドエーテル、
ｄ）リン含有難燃剤、例えば、無機又は有機ホスホネート、例えば、アルミニウムホスホネート、ホスホネートエステル、メタンホスホン酸のオリゴマー及びポリマー誘導体、赤リン、ホスフェート、例えば、レゾルシンジホスフェート、ビスフェノール-Ａ-ジホスフェート及びそれらのオリゴマー、トリフェニルホスフェート、エチレンジアミンジホスフェート、ホスフィネート（ホスフィン酸塩）、例えば、次亜リン酸及びその誘導体の塩、例えばアルキルホスフィネート塩、例えばジエチルホスフィネートアルミニウム又はジエチルホスフィネート亜鉛又はアルミニウムホスフィネート、アルミニウムホスファイト、アルミニウムホスフェート、９，１０-ジヒドロ-９-オキサ-１０-ホスホリルフェナントレン-１０-オキシド（ＤＯＰＯ）及びこれらの置換化合物、
ｅ）塩素及び臭素をベースとするハロゲン含有難燃剤、例えば、ポリ臭素化ジフェニルオキシド、例えば、デカブロモジフェニルオキシド、トリス(３-ブロモ-２，２-ビス(ブロモメチル)プロピルホスフェート、トリス(トリブロモネオペンチル)ホスフェート、テトラブロモフタル酸、１，２-ビス(トリブロモフェノキシ)エタン、ヘキサブロモシクロドデカン、臭素化ジフェニルエタン、トリス-(２，３-ジブロモプロピル)イソシアヌレート、エチレン-ビス(テトラブロモフタルイミド)、テトラブロモビスフェノールＡ-ビス(２，３-ジブロモプロピルエーテル)、テトラブロモビスフェノールＡ、臭素化ポリスチレン、臭素化ポリブタジエン又はポリスチレン-臭素化ポリブタジエン-コポリマー、臭素化エポキシ樹脂、ポリペンタブロモベンジルアクリレート、臭素化ポリフェニレンエーテル、任意で、Ｓｂ2Ｏ3及び／又はＳｂ2Ｏ5との組み合わせ、
ｆ）ホウ酸塩、例えば、ホウ酸亜鉛又はホウ酸カルシウムで、これらは、シリカ等のキャリア材料上にあってもよい、
ｇ）硫黄含有化合物、例えば、元素としての硫黄、ジスルフィド及びポリスルフィド、チウラムスルフィド、ジチオカルバメート、メルカプトベンゾチアゾール及びスルフェンアミド、
ｈ）アンチドリップ(防滴)剤、例えば、ポリテトラフルオロエチレン、
ｉ）シリコン含有化合物、例えば、ポリフェニルシロキサン、
ｊ）炭素改変物、例えば、カーボンナノチューブ（ＣＮＴ）又はグラフェン
及び、それらの組み合わせ又は混合物。
【００３１】
ｅ）で述べた前記ハロゲン含有難燃剤は、しばしば、例えばAlbemarle社、Chemtura／Great Lakes社、又はＩＣＬ-ＩＰ社から市販品として入手可能な市販の製品である。
【００３２】
特に、本発明により使用される式Ｉ〜IVの化合物と、さらなる難燃剤としての少なくとも１種のラジカル形成剤との組み合わせにおいて、相乗効果が生じる。
【００３３】
本発明の意味においてラジカル形成剤は、熱-及び光-誘導された開裂によりラジカルを生じさせることができる化合物である。ここに示されている用途に適したラジカル形成剤は、プラスチック材料-又はコーティング加工工程のために充分な熱安定性を有するもの、即ち、加工の間にはラジカルを全く生じないか、又は非常に少量しか生じず、火災の場合にのみ発生するような高温になって初めて自発的にラジカルを生じさせるものである。コーティング及びプラスチック材料加工工程についてのそれぞれの加工工程及び温度は、当業者には公知である。しかしながら、プラスチック材料加工工程及び、それに関する温度は、技術文献、例えば、H.Domininghaus, P.Elsner, P. Eyerer, T.Hirth, kunststoffe(Plastic Materials), 8th edition, Springer 2012等から採用することもできる。
【００３４】
前記ラジカル形成剤は、好ましくは、Ｎ-アルコキシアミン、−Ｃ−Ｃ−ラジカル形成剤、アゾ基（−Ｎ＝Ｎ−）を有するラジカル形成剤、ヒドラジン基（−ＮＨ−ＨＮ−）を有するラジカル形成剤、ヒドラゾン基（＞Ｃ＝Ｎ−ＮＨ−）を有するラジカル形成剤、アジン基（＞Ｃ＝Ｎ−Ｎ＝Ｃ＜）を有するラジカル形成剤、トリアゼン基（−Ｎ＝Ｎ−Ｎ＜）を有するラジカル形成剤からなる群より選ばれる。
【００３５】
適切なアゾ化合物の製造は、例えば、M.Aubert等, Macromol.Sci.Eng. 2007, 292, 707-714又はWO 2008101845に記載されており、ヒドラゾン及びアジンの製造は、M.Aubert等, Pol.Adv.Technol. 2011, 22, 1529-1538に記載されており、トリアゼンの製造は、W.Pawelec等, Pol.Degr.Stab. 2012, 97, 948-954に記載されている。
【００３６】
この際、前記のラジカル形成剤は、特に好ましくは、以下のａ）〜ｄ）からなる群より選択される：
【００３７】
ａ）以下に示す構造式のＮ-アルコキシアミン
【化８】
0006675386.tif 000009
上式にて、
Ｒ3は、水素又は、置換されていてもよい、アルキル-、シクロアルキル-、アリール-、ヘテロアリール-又はアシル基を示し、特に、Ｃ１〜Ｃ４アルキル基であり、
Ｒ4は、アルコキシ-、アリールオキシ-、シクロアルコキシ-、アルアルコキシ(aralkoxy)-又はアシルオキシ基を示し、
Ｚは、水素又は、置換されていてもよい、アルキル-、シクロアルキル-、アリール-、ヘテロアリール-又はアシル基を示し、ここで、２つの基Ｚは閉じた環を形成することができ、この環はエステル-、エーテル-、アミン-、アミド-、カルボキシ-又はウレタン基によって置換されていてもよい、
【００３８】
ｂ）以下に示す構造式のアゾ化合物
【化９】
0006675386.tif 000010
上式にて、
Ｒ5は、アルキル-、シクロアルキル-又はアリール基を意味し、
Ｒ6は、同じであるか異なるものであり、線状又は分枝したアルキル基を意味し、
Ｒ7は、同じであるか異なるものであり、水素又は、線状又は分枝したアルキル基を意味し、及び、
Ｒ8は、同じであるか異なるものであり、アルキル-、アルコキシ-、アリールオキシ-、シクロアルキルオキシ-、アルアルコキシ-又はアシルオキシ基を意味する、
【００３９】
ｃ）以下に示す構造式のジクミル
【化１０】
0006675386.tif 000011
上式にて、Ｒ7は、上記の意味を有し、好ましくはメチルである、
【００４０】
ｄ）及び／又は、以下に示す構造式のポリクミル
【化１１】
0006675386.tif 000012
上式にて、Ｒ7は、上記の意味を有し、好ましくはメチルであり、且つ、２＜ｎ＜１００である。
【００４１】
前記構造の前述のＮ-アルコキシアミンの典型的な例は、以下のものである。
【００４２】
１-シクロヘキシルオキシ-２,２,６,６-テトラメチル-４-オクタデシルアミノピペリジン；ビス(１-オクチルオキシ-２,２,６,６-テトラメチルピペリジン-４-イル)セバケート；２,４-ビス[(１-シクロヘキシルオキシ-２,２,６,６-テトラメチルピペリジン-４-イル)ブチルアミノ]-６-(２-ヒドロキシエチルアミノ-Ｓ-トリアジン；ビス(１-シクロヘキシルオキシ-２,２,６,６-テトラメチルピペリジン-４-イル)アジペート；２,４-ビス[(１-シクロヘキシルオキシ-２,２,６,６-テトラメチルピペリジン-４-イル)ブチルアミノ]-６-クロロ-Ｓ-トリアジン；１-(２-ヒドロキシ-２-メチルプロポキシ)-４-ヒドロキシ-２,２,６,６-テトラメチルピペリジン；１-(２-ヒドロキシ-２-メチルプロポキシ)-４-オキソ-２,２,６,６-テトラメチルピペリジン；１-(２-ヒドロキシ-２-メチルプロポキシ)-４-オクタデカノイルオキシ-２,２,６,６-テトラメチルピペリジン；ビス(１-(２-ヒドロキシ-２-メチルプロポキシ)-２,２,６,６-テトラメチルピペリジン-４-イル)セバケート；ビス(１-(２-ヒドロキシ-２-メチルプロポキシ)-２,２,６,６-テトラメチルピペリジン-４-イル)アジペート；２,４-ビス{Ｎ-[１-(２-ヒドロキシ-２-メチルプロポキシ)-２,２,６,６-テトラメチルピペリジン-４-イル]-Ｎ-ブチルアミノ}-６-(２-ヒドロキシエチルアミノ)-Ｓ-トリアジン)；４-ピペリジノール、２,２,６,６-テトラメチル-１-(ウンデシルオキシ)-４,４'-カーボネート；２,４-ビス[(１-シクロヘキシルオキシ-２,２,６,６-テトラメチルピペリジン-４-イル)ブチルアミノ]-６-クロロ-Ｓ-トリアジンとＮ,Ｎ'-ビス(３-アミノプロピルエチレンジアミン)との反応生成物；４,４'-ヘキサメチレン-ビス(アミノ-２,２,６,６-テトラメチルピペリジン)と２,４-ジクロロ-６-[(１-シクロヘキシルオキシ-２,２,６,６-テトラメチル-４-イル)ブチルアミノ]-Ｓ-トリアジンの縮合生成物であるオリゴマー化合物で、２-クロロ-４,６-ビス(ジブチルアミノ)-Ｓ-トリアジンにより末端位置が閉じられているもの；脂肪族ヒドロキシルアミン、例えば、ジステアリルヒドロキシルアミン；及び、下記式の化合物(当該式において、ｎ＝１−１５)。
【化１２】
0006675386.tif 000013
【００４３】
上記の化合物は、一部は市販の製品であり、以下の商品名で市販されている。BASF SEからのFLAMESTAB NOR 116(登録商標), TINUVIN NOR 371(登録商標), IRGATEC CR 76(登録商標)、ClariantからのHostavin NOW(登録商標)、又はAdekaからのADK Stab LA 81(登録商標)。ジクミル及びポリクミルは、例えばUnited Initiatorsから入手可能な市販製品である。
【００４４】
硫黄含有難燃剤は、同様に、ジスルフィド又はポリスルフィド基（−Ｓ−Ｓ−）又はチオール基（−Ｓ−Ｈ）を有したラジカル形成剤、及び、チウラムスルフィド、例えば、テトラメチルチウラムジスルフィド、ジチオカルバメート、例えば亜鉛ジエチルジチオカルバメート又はナトリウムジメチルジチオカルバメート、メルカプトベンゾチアゾール、例えば２-メルカプトベンゾチアゾール、及びスルフェンアミド、例えばＮ，Ｎ-ジシクロヘキシル-２-ベンゾチアゾールスルフェンアミドである。
【００４５】
ポリスルフィドの具体例は、元素の硫黄であり、他のポリスルフィドは、例えばUS 4218332に記載されている。
【００４６】
ジスルフィド、ポリスルフィド、チオール、チウラムスルフィド、ジチオカルバメート、メルカプトベンゾチアゾール及びスルフェンアミドは、商業的に入手可能である。
【００４７】
さらに適切なラジカル形成剤は、ヒドロキシイミド及びそれらの誘導体、例えば、ヒドロキシイミドエステル又はヒドロキシイミドエーテルであり、例えばWO 2014/154636に記載されているものである。
【００４８】
本発明によるオキシイミド塩と他のラジカル形成剤との組み合わせは、ラジカル生成を、種々の分解温度で起こすことができる、あるいは、必要要件に応じて調整することができるので、特に好都合である。
【００４９】
前記少なくとも１種のさらなる難燃剤は、特にリン含有難燃剤であってもよい。この際、好ましいリン含有難燃剤は、以下の構造のホスフィネートである。
【化１３】
0006675386.tif 000014
上式において、Ｒ１及びＲ２は、好ましくは同じであるか異なり、線状又は分枝したＣ１−Ｃ６アルキル及び／又はアリールから選ばれたものであり；Ｍは、Ｍｇ，Ｃａ，Ａｌ，Ｓｂ，Ｓｎ，Ｇｅ，Ｔｉ，Ｆｅ，Ｚｒ，Ｃｅ，Ｂｉ，Ｓｒ，Ｍｎ，Ｌｉ，Ｎａ，Ｋ，Ｚｎ及び／又はプロトン化された窒素塩基からなる群より選ばれたものであり、好ましくはカルシウムイオン、マグネシウムイオン、アルミニウムイオン、及び／又は亜鉛イオンであり；ｍ＝１−４、好ましくは２又は３；ｎ＝１−４、好ましくは１又は３；ｘ＝１−４、好ましくは１又は２である。特に好ましい実施形態においては、Ｒ1＝アルキル、Ｒ2＝アルキル、及び、Ｍ＝Ａｌ又はＺｎである。
【００５０】
本発明によるホスフィネートの特に好ましい例は、Clariant SEから市販にて入手可能な製品であるExolit OP(登録商標)である。
【００５１】
さらに好ましいリン含有難燃剤は、下記式の構造を有する次亜リン酸の金属塩であり、
【化１４】
0006675386.tif 000015
上式において、Ｍｅｔは、元素周期律表のグループＩ，II，III及びIVから選ばれた金属であり、ｎは１〜４の数であり、この数は、対応する金属イオンＭｅｔの電荷に相当する。Ｍｅｔn+は、例えば、Ｎａ+，Ｃａ2+，Ｍｇ2+，Ｚｎ2+，Ｔｉ4+又はＡｌ3+であり、この際、Ｃａ2+，Ｚｎ2+及びＡｌ3+が特に好ましい。
【００５２】
上述の次亜リン酸の塩は、一部は市販品が利用でき、例えばItalmatch ChemicalsからのPhoslite(登録商標)という名称のものである。
【００５３】
リン含有難燃剤のさらに好ましいグループは、ホスホネート又は下記式の構造のホスホン酸ジアリールエステルである。
【化１５】
0006675386.tif 000016
上式にて、Ｒ8及びＲ10＝Ｈ、アルキル、好ましくはＣ１−Ｃ４アルキルであり、Ｒ9＝Ｃ１−Ｃ４アルキル、ｕ＝１−５及びｖ＝１−５である。
【００５４】
相当する構造もまた、ホスホネート-オリゴマー、ポリマー及びコポリマーの形態で存在してもよい。線状又は分枝したホスホネート-オリゴマー及びポリマーは、従来技術から公知である。分枝したホスホネート-オリゴマー及びポリマーについては、US特許 US 2 716 101, US 3 326 852, US 4 328 174, US 4 331 614, US 4 374 971, US 4 415 719, US 5 216 113, US 5 334 692, US 3 442 854, US 6 291 630 B1, US 6 861 499 B2及びUS 7 816 486 B2が参照される。ホスホネート-オリゴマーについては、US特許出願 US 2005/0020800 A1, US 2007/0219295 A1及びUS 2008/0045673 A1が参照される。線状のホスホネート-オリゴマー及びポリマーに関しては、US特許文献 US 3 946 093, US 3 919 363, US 6 288 210 B1, US 2 682 522及びUS 2 891 915が参照される。
【００５５】
ポリマー性及びオリゴマー性のホスホネートは、例えば、FRX PolymersからのNofia(登録商標)という商品名のものが入手可能である。
【００５６】
リン含有難燃剤のさらに好ましいグループは、オキサホスホリンオキシド及びその誘導体をベースとする化合物であり、例えば以下の構造を有するものである。
【化１６】
0006675386.tif 000017
【化１７】
0006675386.tif 000018
【化１８】
0006675386.tif 000019
【化１９】
0006675386.tif 000020
【化２０】
0006675386.tif 000021
上式において、Ｍは、元素周期律表の第２、第３、第１２又は第１３グループから選ばれた金属であり、ｘ＝２又は３であり、ｎ≧１０であり、ｍ＝０−２５であり、Ｒ＝Ｈ，ハロゲン又は、１−３２のＣ原子を有する脂肪族又は芳香族基であり、且つ、Ｒ1＝Ｈ，Ｃ１−Ｃ６アルキルである。
【００５７】
オキサホスホリンオキシドをベースとする製品は、市販品が利用可能であり、例えば、Schill and Seilacher GmbHからの商品名Ukanol(登録商標)である。さらなる化合物は、例えば、特許明細書WO 2013020696, WO 2010135398, WO 03070736, WO 2006084488, WO 2006084489, WO 2011000019, WO 2013068437, WO 2013072295に従って製造できる。
【００５８】
さらなる相乗的なリン含有難燃剤は、以下の式の１つの構造を有した環状ホスホネートである。
【化２１】
0006675386.tif 000022
上式にて、Ａ1及びＡ2は、互いに独立して、置換された又は置換されていない、１〜４の炭素原子を有する直鎖又は分枝したアルキル基、置換された又は置換されていないベンジル、置換された又は置換されていないフェニル、置換された又は置換されていないナフチルを示し、及び、上式にて、Ａ3及びＡ4は、互いに独立して、メチル又はエチルであり、Ａ5は、１〜４の炭素原子を有する直鎖又は分枝したアルキル基又は、それぞれ３個以下のメチル基を有することが可能なフェニル-又はベンジル基である。
【００５９】
環状のホスホネートは、例えば、Thor GmbHからのAflammit(登録商標)という商品名の市販品を利用することができ、又は、EP 2450401に従って製造することができる。
【００６０】
さらなる相乗的なリン含有難燃剤は、ホスファセン(phosphacene)、特にポリマー性のホスファセンである。相当する製品は市販品が利用でき、例えば、Otsuka ChemicalsからのSPB-100という名称のものである。
【００６１】
前記少なくとも１種のさらなる難燃剤はまた、特に、窒素含有難燃剤であってもよい。好ましい窒素含有難燃剤は、メラミンポリホスフェート、メラミンシアヌレート、メラミン-金属ホスフェート、ポリ-[２,４-(ピペラジン-１，４-イル)-６-(モルホリン-４-イル)-１,３,５-トリアジン]及びアンモニウムポリホスフェートである。これらの化合物は市販品であり、BASF SEからMelapur(登録商標)、Budenheim Chemische FabrikからBudit(登録商標)、ClariantからExolit AP(登録商標)、J. M. Huber CorporationからSafire(登録商標)又は、MCA Technologies GmbHからMCA PPM トリアジンという商品名のものが入手可能である。
【００６２】
非常に好ましいものは、本発明に係るオキシイミド塩と、ホスホネート及び／又は(ポリ)ホスファセンとの組み合わせである。
【００６３】
有機オキシイミド塩と少なくとも１種のさらなる難燃剤を前述のように併用する場合、有機オキシイミド塩又は使用する全ての有機オキシイミド塩の合計と、前記少なくとも１種のさらなる難燃剤の重量比は、９９：１〜１：９９、好ましくは５：９５〜５０：５０、特に好ましくは１０：９０〜３０：７０の範囲となることが好ましい。
【００６４】
同様に、前述の有機オキシイミド塩は、少なくとも１種のリン含有化合物と併用で使用されることが可能であり、好ましい。当該リン含有化合物は、前述のリン含有難燃剤と同一ではない。これらのリン含有化合物は、特に、有機ホスファイト（ホスフィットとも称される：phosphite）又はホスホナイト（ホスホニットとも称される：phosphonite）からなる群より選択される。好ましい化合物を以下に例示する：
【００６５】
トリフェニルホスファイト、ジフェニルアルキルホスファイト、フェニルジアルキルホスファイト、トリ(ノニルフェニル)ホスファイト、トリラウリルホスファイト、トリオクタデシルホスファイト、ジステアリルペンタエリスリトールジホスファイト、トリス(２,４-ジ-tert-ブチルフェニル)ホスファイト、ジイソデシルペンタエリスリトールジホスファイト、ビス(２,４-ジ-tert-ブチルフェニル)ペンタエリスリトールジホスファイト、ビス(２,４-ジ-クミルフェニル)ペンタエリスリトールジホスファイト、ビス(２,６-ジ-tert-ブチル-４-メチルフェニル)ペンタエリスリトールジホスファイト、ジイソデシルオキシペンタエリスリトールジホスファイト、ビス(２,４-ジ-tert-ブチル-６-メチルフェニル)ペンタエリスリトールジホスファイト、ビス(２,４,６-トリス(tert-ブチルフェニル)ペンタエリスリトールジホスファイト、トリステアリルソルビトールトリホスファイト、テトラキス(２,４-ジ-tert-ブチルフェニル)-４,４’-ビフェニレンジホスホナイト、６-イソオクチルオキシ-２,４,８,１０-テトラ-tert-ブチル-１２Ｈ-ジベンゾ[ｄ,ｇ]-１,３,２-ジオキサホスホシン、ビス(２,４-ジ-tert-ブチル-６-メチルフェニル)メチルホスファイト、ビス(２,４-ジ-tert-ブチル-６-メチルフェニル)エチルホスファイト、６-フルオロ-２,４,８,１０-テトラ-tert-ブチル-１２-メチル-ジベンゾ[ｄ,ｇ]-１,３,２-ジオキサホスホシン、２,２’,２’’-ニトリロ[トリエチルトリス(３,３’’,５,５’-テトラ-tert-ブチル-１,１’-ビフェニル-２,２’-ジイル)ホスファイト]、２-エチルヘキシル(３,３’,５,５’-テトラ-tert-ブチル-１,１’-ビフェニル-２,２’-ジイル)ホスファイト、５-ブチル-５-エチル-２-(２,４,６-トリ-tert-ブチルフェノキシ)-１,３,２-ジオキサホスフィラン。
【００６６】
さらに、前記有機オキシイミド塩が、プラスチック材料に対して、０．０１〜３０重量％、好ましくは０．１〜２０重量％、特に好ましくは１〜１０重量％で使用されることが有利である。
【００６７】
本発明は、さらに、以下のものを含むか又は以下のものからなる難燃性プラスチック材組成物に関する：
ａ）６０〜９９．９重量部、好ましくは６０〜９８重量部、特に好ましくは７０〜９５重量部の、少なくとも１種のプラスチック材料、特に少なくとも１種の熱可塑性ポリマー、
ｂ）０．１〜４０重量部、好ましくは１〜２５重量部、特に好ましくは２．５〜１５重量部の、少なくとも１種の有機オキシイミド塩であって、以下に示す式Ｉの構成要素を少なくとも１つ含むもの
【化２２】
0006675386.tif 000023
（上式にて、Ｒ1は、無機カチオン又は有機カチオンからなる群より選択される）
ｃ）０〜２５重量部、好ましくは１〜２０重量部、特に好ましくは２．５〜１５重量部の、少なくとも１種のさらなる難燃剤、及び
ｄ）０〜２５重量部、好ましくは１〜２０重量部、特に好ましくは２．５〜１５重量部の、少なくとも１種のさらなるリン含有化合物。
【００６８】
前記組成物中で使用されるオキシイミド塩及び／又は難燃剤は、前述したオキシイミド塩又は難燃剤に対応する。特に、前記難燃剤が、ホスホネート又は(ポリ)ホスファセンであることが好ましい。
【００６９】
好ましい実施形態では、前記プラスチック材組成物は、さらに
ａ）４０重量部までの、少なくとも１種の強化-又は充填材、及び／又は
ｂ）５重量部までの、少なくとも１種の添加剤であって、フェノール系酸化防止剤、ホスファイト、酸捕集剤、ヒンダードアミン、分散剤及びそれらの組み合わせの種類から選択されるもの
を含む。
【００７０】
好ましくは、前記難燃性プラスチック材組成物は、さらに、ＵＶ吸収剤、光安定剤、安定剤、ヒドロキシルアミン、ベンゾフラノン、核生成剤、衝撃強度増加剤、可塑剤、潤滑剤、レオロジー改変剤、加工助剤、顔料、着色剤、蛍光増白剤、抗菌活性物質、帯電防止剤、スリップ剤、ブロッキング防止剤、カップリング剤、鎖延長剤、分散剤、相溶剤、酸素捕集剤、酸捕集剤、マーキング剤又は防曇剤からなる群より選択される添加剤を含むことができる。好ましい実施形態では、前記組成物は特に、酸捕集剤、例えば長鎖の酸の塩（例えば、ステアリン酸カルシウム、ステアリン酸マグネシウム、ステアリン酸亜鉛、乳酸カルシウム、カルシウムステアロイル-２-ラクチレート）をベースとするもの又はヒドロタルサイトをベースとするもの、及び／又は、フェノール性酸化防止剤及びホスファイトのグループからの安定剤、及び／又は、ヒンダードアミン(ＨＡＬＳ)及び／又は分散剤のグループからの光安定剤を含む。
【００７１】
適切な光安定剤は、例えば、次のものをベースとする化合物である：２-(２’-ヒドロキシフェニル)ベンゾトリアゾール、２-ヒドロキシベンゾフェノン、安息香酸のエステル、アクリレート、オキサミド、及び２-(２-ヒドロキシフェニル)-１,３,５-トリアジン。
【００７２】
適切な２-(２’-ヒドロキシフェニル)ベンゾトリアゾールは、例えば、次のものである： ２-(２‘-ヒドロキシ-５’メチルフェニル)ベンゾトリアゾール、２-(３‘,５‘-ジ-tert-ブチル-２‘-ヒドロキシフェニル)ベンゾトリアゾール、２-(５‘-tert-ブチル-２‘-ヒドロキシフェニル)ベンゾトリアゾール、２-(２‘-ヒドロキシ-５‘-(１,１,３,３-テトラメチルブチル)フェニル)ベンゾトリアゾール、２-(３‘,５‘-ジ-tert-ブチル-２‘-ヒドロキシフェニル)-５-クロロベンゾトリアゾール、２-(３‘-tert-ブチル-２‘-ヒドロキシ-５‘-メチルフェニル-５-クロロベンゾトリアゾール、２-(３‘-sec-ブチル-５‘-tert-ブチル-２‘-ヒドロキシフェニル)ベンゾトリアゾール、２-(２‘-ヒドロキシ-４‘-オクチルオキシフェニル)ベンゾトリアゾール、２-(３‘,５‘-ジ-tert-アミル-２‘-ヒドロキシフェニル)ベンゾトリアゾール、２-(３‘,５‘-ビス(α,α-ジメチルベンジル）-２‘-ヒドロキシフェニル)ベンゾトリアゾール、２-(３‘-tert-ブチル-２‘-ヒドロキシ-５‘-(２-オクチルオキシカルボニルエチル)フェニル)-５-クロロベンゾトリアゾール、２-(３‘-tert-ブチル-５‘-[２-(２-エチルヘキシルオキシ)カルボニルエチル]-２‘-ヒドロキシフェニル)-５-クロロベンゾトリアゾール、２-(３‘-tert-ブチル-２‘-ヒドロキシ-５‘-(２-メトキシカルボニルエチル)フェニル)-５-クロロベンゾトリアゾール、２-(３‘-tert-ブチル-２‘-ヒドロキシ-５‘-(２-メトキシカルボニルエチル)フェニル)ベンゾトリアゾール、２-(３‘-tert-ブチル-２‘-ヒドロキシ-５‘-(２-オクチルオキシカルボニルエチル)フェニル)ベンゾトリアゾール、２-(３‘-tert-ブチル-５‘-[２-(２-エチルヘキシルオキシ)カルボニルエチル]-２‘-ヒドロキシフェニル)ベンゾトリアゾール、２-(３‘-ドデシル-２‘-ヒドロキシ-５‘-メチルフェニル)ベンゾトリアゾール、２-(３‘-tert-ブチル-２‘-ヒドロキシ-５‘-(２-イソオクチルオキシカルボニルエチル)フェニルベンゾトリアゾール、２,２‘-メチレンビス[４-(１,１,３,３-テトラメチルブチル)-６-ベンゾトリアゾール-２-イルフェノール]；２-[３’-tert-ブチル-５’-(２-メトキシカルボニルエチル)-２’-ヒドロキシフェニル]-２Ｈ-ベンゾトリアゾールとポリエチレングリコール３００とのエステル交換生成物；[Ｒ-ＣＨ2ＣＨ2-ＣＯＯ-ＣＨ2ＣＨ2-]2、式中、Ｒ＝３’-tert-ブチル-４’-ヒドロキシ-５’-２Ｈ-ベンゾトリアゾール-２-イルフェニル、２-[２’-ヒドロキシ-３’-(α,α-ジメチルベンジル)-５’-(１,１,３,３-テトラメチルブチル)フェニル]ベンゾトリアゾール、２-[２’-ヒドロキシ-３’-(１,１,３,３-テトラメチルブチル)-５’-(α,α-ジメチルベンジル)フェニル]ベンゾトリアゾール。
【００７３】
適切な２-ヒドロキシベンゾフェノンは、例えば、２-ヒドロキシベンゾフェノンの４-ヒドロキシ-、４-メトキシ-、４-オクチルオキシ-、４-デシルオキシ-、４-ドデシルオキシ-、４-ベンジルオキシ-、４,２’,４’-トリヒドロキシ-、及び２’-ヒドロキシ-４,４’-ジメチオキシ-誘導体である。
【００７４】
適切なアクリレートは、例えば、エチル-α-シアノ-β,β-ジフェニルアクリレート、イソオクチル-α-シアノ-β,β-ジフェニルアクリレート、メチル-α-カルボメトキシシンナメート、メチル-α-シアノ-β-メチル-ｐ-メトキシシンナメート、ブチル-α-シアノ-β-メチル-ｐ-メトキシシンナメート、メチル-α-カルボメトキシ-ｐ-メトキシシンナメート、及びＮ-(β-カルボメトキシ-β-シアノビニル)-２-メチルインドリンである。
【００７５】
適切な安息香酸のエステルは、例えば、４-tert-ブチルフェニルサリチレート、フェニルサリチレート、オクチルフェニルサリチレート、ジベンゾイルレゾルシノール、ビス(４-tert-ブチルベンゾイル)レゾルシノール、ベンゾイルレゾルシノール、２,４-ジ-tert-ブチルフェニル-３,５-ジ-tert-ブチル-４-ヒドロキシベンゾエート、ヘキサデシル-３,５-ジ-tert-ブチル-４-ヒドロキシベンゾエート、オクタデシル-３,５-ジ-tert-ブチル-４-ヒドロキシベンゾエート、２-メチル-４,６-ジ-tert-ブチルフェニル-３,５-ジ-tert-ブチル-４-ヒドロキシベンゾエートである。
【００７６】
適切なオキサミドは、例えば、４,４’-ジオクチルオキシオキサニリド、２,２’-ジエトキシオキサニリド、２,２’-ジオクチルオキシ-５,５’-ジ-tert-ブトキサニリド、２,２’-ジドデシルオキシ-５,５’-ジ-tert-ブトキサニリド、２-エトキシ-２’-エチルオキサニリド、Ｎ,Ｎ’-ビス(３-ジメチルアミノプロピル)オキサミド、２-エトキシ-５-tert-ブチル-２’-エトキサニリド、及びこれらの２-エトキシ-２’-エチル-５,４’-ジ-tert-ブトキサニリドとの混合物、ｏ-及びｐ-メトキシ-二置換オキサニリドの混合物、及びｏ-及びｐ-エトキシ-二置換オキサニリドの混合物である。
【００７７】
適切な２-(２-ヒドロキシフェニル)-１,３,５-トリアジンは、例えば、次のものである：２,４,６-トリス(２-ヒドロキシ-４-オクチルオキシフェニル)-１,３,５-トリアジン、２-(２-ヒドロキシ-４-オクチルオキシフェニル)-４,６-ビス(２,４-ジメチルフェニル)-１,３,５-トリアジン、２-(２,４-ジヒドロキシフェニル)-４,６-ビス(２,４-ジメチルフェニル)-１,３,５-トリアジン、２-４-ビス(２-ヒドロキシ-４-プロピルオキシフェニル)-６-(２,４-ジメチルフェニル)-１,３,５-トリアジン、２-(２-ヒドロキシ-４-オクチルオキシフェニル)-４,６-ビス(４-メチルフェニル)-１,３,５-トリアジン、２-(２-ヒドロキシ-４-ドデシルオキシフェニル)-４,６-ビス(２,４-ジメチルフェニル)-１,３,５-トリアジン、２-(２-ヒドロキシ-４-トリデシルオキシフェニル)-４,６-ビス(２,４-ジメチルフェニル)-１,３,５-トリアジン、２-[２-ヒドロキシ-４-(２-ヒドロキシ-３-ブチルオキシプロポキシ)フェニル]-４,６-ビス(２,４-ジメチル)-１,３,５-トリアジン、２-[２-ヒドロキシ-４-(２-ヒドロキシ-３-オクチルオキシプロピルオキシ)-フェニル]-４,６-ビス(２,４-ジメチル)-１,３,５-トリアジン、２-[４-(ドデシルオキシ/トリデシルオキシ-２-ヒドロキシプロポキシ)-２-ヒドロキシフェニル]-４,６-ビス(２,４-ジメチルフェニル)-１,３,５-トリアジン、２-[２-ヒドロキシ-４-(２-ヒドロキシ-３-ドデシルオキシプロポキシ)-フェニル]-４,６-ビス(２,４-ジメチルフェニル)-１,３,５-トリアジン、２-(２-ヒドロキシ-４-ヘキシルオキシ)フェニル-４,６-ジフェニル-１,３,５-トリアジン、２-(２-ヒドロキシ-４-メトキシフェニル)-４,６-ジフェニル-１,３,５-トリアジン、２,４,６-トリス[２-ヒドロキシ-４-(３-ブトキシ-２-ヒドロキシプロポキシ)フェニル]-１,３,５-トリアジン、２-(２-ヒドロキシフェニル)-４-(４-メトキシフェニル)-６-フェニル-１,３,５-トリアジン、２-{２-ヒドロキシ-４-[３-(２-エチルヘキシル-１-オキシ)-２-ヒドロキシプロピルオキシ]フェニル}-４,６-ビス(２,４-ジメチルフェニル)-１,３,５-トリアジン。
【００７８】
適切な金属不活性化剤は、例えば、次のものである：Ｎ,Ｎ’-ジフェニルオキサミド、Ｎ-サリチラル-Ｎ’-サリチロイルヒドラジン、Ｎ,Ｎ’-ビス(サリチロイル)ヒドラジン、Ｎ,Ｎ’-ビス(３,５’-ジ-tert-ブチル-４-ヒドロキシフェニルプロピオニル)ヒドラジン、３-サリチロイルアミノ-１,２,４-トリアゾール、ビス(ベンジリデン)オキサリルジヒドラジド、オキサニリド、イソフタロイルジヒドラジド、セバコイルビスフェニルヒドラジド、Ｎ,Ｎ’-ジアセチルアジポイルジヒドラジド、Ｎ,Ｎ’-ビス(サリチロイル)オキシリルジヒドラジド、Ｎ,Ｎ’-ビス(サリチロイル)チオプロピオニルジヒドラジド。
【００７９】
特に、次の構造のものが、金属不活性化剤として適切である：
【化２３】
0006675386.tif 000024
【００８０】
適切なフェノール系酸化防止剤は、例えば、次のものである：
アルキル化モノフェノール、例えば、２,６-ジ-tert-ブチル-４-メチルフェノール、２-tert-ブチル-４,６-ジメチルフェノール、２,６-ジ-tert-ブチル-４-エチルフェノール、２,６-ジ-tert-ブチル-４-ｎ-ブチルフェノール、２,６-ジ-tert-ブチル-４-イソブチルフェノール、２,６-ジシクロペンチル-４-メチルフェノール、２-(α-メチルシクロヘキシル)-４,６-ジメチルフェノール、２,６-ジオクタデシル-４-メチルフェノール、２,４,６-トリシクロヘキシルフェノール、２,６-ジ-tert-ブチル-４-メトキシメチルフェノール、線状又は分岐したノニルフェノール、例えば、２,６-ジノニル-４-メチルフェノール、２,４-ジメチル-６-(１’-メチルウンデカ-１’-イル)フェノール、２,４-ジメチル-６-(１’-メチルヘプタデカ-１’-イル)フェノール、２,４-ジメチル-６-(１’-メチルトリデカ-１’-イル)フェノール、及びこれらの混合物；
アルキルチオメチルフェノール、例えば、２,４-ジオクチルチオメチル-６-tert-ブチルフェノール、２,４-ジオクチルチオメチル-６-メチルフェノール、２,４-ジオクチルチオメチル-６-エチルフェノール、２,６-ジドデシルチオメチル-４-ノニルフェノール；
ヒドロキノン及びアルキル化ヒドロキノン、例えば、２,６-ジ-tert-ブチル-４-メトキシフェノール、２,５-ジ-tert-ブチルヒドロキノン、２,５-ジ-tert-アミルヒドロキノン、２,６-ジフェニル-４-オクタデシルオキシフェノール、２,６-ジ-tert-ブチルヒドロキノン、２,５-ジ-tert-ブチル-４-ヒドロキシアニソール、３,５-ジ-tert-ブチル-４-ヒドロキシアニソール、３,５-ジ-tert-ブチル-４-ヒドロキシフェニルステアレート、ビス(３,５-ジ-tert-ブチル-４-ヒドロキシルフェニル)アジペート；
トコフェロール、例えば、α-、β-、γ-、δ-トコフェロール、及びこれらの混合物（ビタミンＥ）；
ヒドロキシル化チオジフェニルエーテル、例えば、２,２’-チオビス(６-tert-ブチル-４-メチルフェノール)、２,２’-チオビス(４-オクチルフェノール)、４,４’-チオビス(６-tert-ブチル-３-メチルフェノール)、４,４’-チオビス(６-tert-ブチル-２-メチルフェノール)、４,４’-チオビス(３,６-ジ-sec-アミルフェノール)、４,４’-ビス(２,６-ジメチル-４-ヒドロキシフェニル)ジスルフィド；
アルキリデンビスフェノール、例えば、２,２’-メチレンビス(６-tert-ブチル-４-メチルフェノール)、２,２’-メチレンビス(６-tert-ブチル-４-エチルフェノール)、２,２’-メチレンビス[４-メチル-６-(α-メチルシクロヘキシル)フェノール]、２,２’-メチレンビス(４-メチル-６-シクロヘキシルフェノール)、２,２’-メチレンビス(６-ノニル-４-メチルフェノール)、２,２’-メチレンビス(４,６-ジ-tert-ブチルフェノール)、２,２’-エチリデンビス(４,６-ジ-tert-ブチルフェノール)、２,２’-エチリデンビス(６-tert-ブチル-４-イソブチルフェノール)、２,２’-メチレンビス[６-(α-メチルベンジル)-４-ノニルフェノール]、２,２’-メチレンビス[６-(α,α-ジメチルベンジル)-４-ノニルフェノール]、４,４’-メチレンビス(２,６-ジ-tert-ブチルフェノール)、４,４’-メチレンビス(６-tert-ブチル-２-メチルフェノール)、１,１-ビス(５-tert-ブチル-４-ヒドロキシ-２-メチルフェニル)ブタン、２,６-ビス(３-tert-ブチル-５-メチル-２-ヒドロキシベンジル)-４-メチルフェノール、１,１,３-トリス(５-tert-ブチル-４-ヒドロキシ-２-メチルフェニル)ブタン、１,１-ビス(５-tert-ブチル-４-ヒドロキシ-２-メチルフェニル)-３-ｎ-ドデシルメルカプトブタン、エチレングリコール-ビス[３,３-ビス(３’-tert-ブチル-４’-ヒドロキシフェニル)ブチレート]、ビス(３-tert-ブチル-４-ヒドロキシ-５-メチルフェニル)ジシクロペンタジエン、ビス[２-(３’-tert-ブチル-２’-ヒドロキシ-５’-メチルベンジル)６-tert-ブチル-４-メチルフェニル]テレフタレート、１,１-ビス(３,５-ジメチル-２-ヒドロキシフェニル)ブタン、２,２-ビス(３,５-ジ-tert-ブチル-４-ヒドロキシフェニル)プロパン、２,２-ビス(５-tert-ブチル-４-ヒドロキシ-２-メチルフェニル)-４-ｎ-ドデシルメルカプトブタン、１,１,５,５-テトラ(５-tert-ブチル-４-ヒドロキシ-２-メチルフェニル)ペンタン；
Ｏ-、Ｎ-及びＳ-ベンジル化合物、例えば、３,５,３’,５’-テトラ-tert-ブチル-４,４’-ジヒドロキシジベンジルエーテル、オクタデシル-４-ヒドロキシ-３,５-ジメチルベンジルメルカプトアセテート、トリデシル-４-ヒドロキシ-３,５-ジ-tert-ブチルベンジルメルカプトアセテート、トリス(３,５-ジ-tert-ブチル-４-ヒドロキシベンジル)アミン、ビス(４-tert-ブチル-３-ヒドロキシ-２,６-ジメチルベンジル)ジチオテレフタレート、ビス(３,５-ジ-tert-ブチル-４-ヒドロキシベンジル)スルフィド、イソオクチル-３,５-ジ-tert-ブチル-４-ヒドロキシベンジルメルカプトアセテート；
ヒドロキシベンジル化マロネート、例えば、ジオクタデシル-２,２-ビス(３,５-ジ-tert-ブチル-２-ヒドロキシベンジル)マロネート、ジオクタデシル-２-(３-tert-ブチル-４-ヒドロキシ-５-メチルベンジル)マロネート、ジドデシルメルカプトエチル-２,２-ビス(３,５-ジ-tert-ブチル-４-ヒドロキシベンジル)マロネート、ビス[４-(１,１,３,３-テトラメチルブチル)フェニル]-２,２-ビス(３,５-ジ-tert-ブチル-４-ヒドロキシベンジル)マロネート；
芳香族ヒドロキシベンジル化合物、例えば、１,３,５-トリス(３,５-ジ-tert-ブチル-４-ヒドロキシベンジル)-２,４,６-トリメチルベンゼン、１,４-ビス(３,５-ジ-tert-ブチル-４-ヒドロキシベンジル)-２,３,５,６-テトラメチルベンゼン、２,４,６-トリス(３,５-ジ-tert-ブチル-４-ヒドロキシベンジル)フェノール；
トリアジン化合物、例えば、２,４-ビス(オクチルメルカプト)-６-(３,５-ジ-tert-ブチル-４-ヒドロキシアニリノ)-１,３,５-トリアジン、２-オクチルメルカプト-４,６-ビス(３,５-ジ-tert-ブチル-４-ヒドロキシアニリノ)-１,３,５-トリアジン、２-オクチルメルカプト-４,６-ビス(３,５-ジ-tert-ブチル-４-ヒドロキシフェノキシ)-１,３,５-トリアジン、２,４,６-トリス(３,５-ジ-tert-ブチル-４-ヒドロキシフェノキシ) -１,２,３-トリアジン、１,３,５-トリス(３,５-ジ-tert-ブチル-４-ヒドロキシベンジル)イソシアヌレート、１,３,５-トリス(４-tert-ブチル-３-ヒドロキシ-２,６-ジメチルベンジル)イソシアヌレート、２,４,６-トリス(３,５-ジ-tert-ブチル-４-ヒドロキシフェニルエチル)-１,３,５-トリアジン、１,３,５-トリス(３,５-ジ-tert-ブチル-４-ヒドロキシフェニルプロピオニル)ヘキサヒドロ-１,３,５-トリアジン、１,３,５-トリス(３,５-ジシクロヘキシル-４-ヒドロキシベンジル)イソシアヌレート；
ベンジルホスホネート、例えば、ジメチル-２,５-ジ-tert-ブチル-４-ヒドロキシベンジルホスホネート、ジエチル-３,５-ジ-tert-ブチル-４-ヒドロキシベンジルホスホネート、ジオクタデシル-３,５-ジ-tert-ブチル-４-ヒドロキシベンジルホスホネート、ジオクタデシル-５-tert-ブチル-４-ヒドロキシ-３-メチルベンジルホスホネート、３,５-ジ-tert-ブチル-４-ヒドロキシベンジルホスホン酸のモノエチルエステルのカルシウム塩；
アシルアミノフェノール、例えば、４-ヒドロキシラウラニリド、４-ヒドロキシステアラニリド、オクチル-Ｎ-(３,５-ジ-tert-ブチル-４-ヒドロキシフェニル)カルバメート；
β-(３,５-ジ-tert-ブチル-４-ヒドロキシフェニル)プロピオン酸と一価又は多価のアルコールとのエステル、アルコールは例えば、メタノール、エタノール、ｎ-オクタノール、ｉ-オクタノール、オクタデカノール、１,６-ヘキサンジオール、１,９-ノナンジオール、エチレングリコール、１,２-プロパンジオール、ネオペンチルグリコール、チオジエチレングリコール、ジエチレングリコール、トリエチレングリコール、ペンタエリスリトール、トリス(ヒドロキシエチル)イソシアヌレート、Ｎ,Ｎ’-ビス(ヒドロキシエチル)オキサミド、３-チアウンデカノール、３-チアペンタデカノール、トリメチルヘキサンジオール、トリメチロールプロパン、４-ヒドロキシメチル-１-ホスファ-２,６,７-トリオキサビシクロ[２.２.２]オクタンである；
β-(５-tert-ブチル-４-ヒドロキシ-３-メチルフェニル)プロピオン酸と一価又は多価のアルコールとのエステル、アルコールは例えば、メタノール、エタノール、ｎ-オクタノール、ｉ-オクタノール、オクタデカノール、１,６-ヘキサンジオール、１,９-ノナンジオール、エチレングリコール、１,２-プロパンジオール、ネオペンチルグリコール、チオジエチレングリコール、ジエチレングリコール、トリエチレングリコール、ペンタエリスリトール、トリス(ヒドロキシエチル)イソシアヌレート、Ｎ,Ｎ’-ビス(ヒドロキシエチル)オキサミド、３-チアウンデカノール、３-チアペンタデカノール、トリメチルヘキサンジオール、トリメチロールプロパン、４-ヒドロキシメチル-１-ホスファ-２,６,７-トリオキサビシクロ[２.２.２]オクタン、３,９-ビス[２-{３-(３-tert-ブチル-４-ヒドロキシ-５-メチルフェニル)プロピオニルオキシ}-１,１-ジメチルエチル]-２,４,８,１０-テトラオキサスピロ[５.５]ウンデカンである；
β-(３,５-ジシクロヘキシル-４-ヒドロキシフェニル)プロピオン酸と一価又は多価のアルコールとのエステル、アルコールは例えば、メタノール、エタノール、オクタノール、オクタデカノール、１,６-ヘキサンジオール、１,９-ノナンジオール、エチレングリコール、１,２-プロパンジオール、ネオペンチルグリコール、チオジエチレングリコール、ジエチレングリコール、トリエチレングリコール、ペンタエリスリトール、トリス(ヒドロキシエチル)イソシアヌレート、Ｎ,Ｎ’-ビス(ヒドロキシエチル)オキサミド、３-チアウンデカノール、３-チアペンタデカノール、トリメチルヘキサンジオール、トリメチロールプロパン、４-ヒドロキシメチル-１-ホスファ-２,６,７-トリオキサビシクロ[２.２.２]オクタンである；
(３,５-ジ-tert-ブチル-４-ヒドロキシフェニル)酢酸と一価又は多価のアルコールとのエステル、アルコールは例えば、メタノール、エタノール、オクタノール、オクタデカノール、１,６-ヘキサンジオール、１,９-ノナンジオール、エチレングリコール、１,２-プロパンジオール、ネオペンチルグリコール、チオジエチレングリコール、ジエチレングリコール、トリエチレングリコール、ペンタエリスリトール、トリス(ヒドロキシエチル)イソシアヌレート、Ｎ,Ｎ’-ビス(ヒドロキシエチル)オキサミド、３-チアウンデカノール、３-チアペンタデカノール、トリメチルヘキサンジオール、トリメチロールプロパン、４-ヒドロキシメチル-１-ホスファ-２,６,７-トリオキサビシクロ[２.２.２]オクタンである；
β-(３,５-ジ-tert-ブチル-４-ヒドロキシフェニル)プロピオン酸のアミド、例えば、Ｎ,Ｎ’-ビス(３,５-ジ-tert-ブチル-４-ヒドロキシフェニルプロピオニル)ヘキサメチレンジアミド、Ｎ,Ｎ’-ビス(３,５-ジ-tert-ブチル-４-ヒドロキシフェニルプロピオニル)ヘキサメチレンジアミド、Ｎ,Ｎ’-ビス(３,５-ジ-tert-ブチル-４-ヒドロキシフェニルプロピオニル)ヘキサメチレンジアミド、Ｎ,Ｎ’-ビス(３,５-ジ-tert-ブチル-４-ヒドロキシフェニルプロピオニル)ヒドラジド、Ｎ,Ｎ’-ビス[２-(３-[３,５-ジ-tert-ブチル-４-ヒドロキシフェニル]プロピオニルオキシ)エチル]オキサミド（Uniroyal社によって上市されているNaugard(登録商標)XL-1）；
アスコルビン酸（ビタミンＣ）。
【００８１】
特に好ましいフェノール系酸化防止剤は次のものである：
オクタデシル-３-(３,５-ジ-tert-ブチル-４-ヒドロキシフェニル)プロピオネート、ペンタエリスリトール-テトラキス[３-(３,５-ジ-tert-ブチル-４-ヒドロキシフェニル)プロピオネート、トリス(３,５-ジ-tert-ブチル-４-ヒドロキシフェニル)イソシアヌレート、１,３,５-トリメチル-２,４,６-トリス(３,５-ジ-tert-ブチル-４-ヒドロキシフェニル)イソシアヌレート、１,３,５-トリメチル-２,４,６-トリス(３,５-ジ-tert-ブチル-４-ヒドロキシベンジル)ベンゼン、トリエチレングリコール-ビス[３-(３-tert-ブチル-４-ヒドロキシ-５-メチルフェニル)プロピオネート、Ｎ,Ｎ’-ヘキサン-１,６-ジイル-ビス[３-(３,５-ジ-tert-ブチル-４-ヒドロキシフェニル)プロピオン酸アミド。
【００８２】
適切なホスファイト／ホスホナイトは、例えば、次のものである：
トリフェニルホスファイト、ジフェニルアルキルホスファイト、フェニルジアルキルホスファイト、トリ(ノニルフェニル)ホスファイト、トリラウリルホスファイト、トリオクタデシルホスファイト、ジステアリルペンタエリスリトールジホスファイト、トリス(２,４-ジ-tert-ブチルフェニル)ホスファイト、ジイソデシルペンタエリスリトールジホスファイト、ビス(２,４-ジ-tert-ブチルフェニル)ペンタエリスリトールジホスファイト、ビス(２,４-ジ-クミルフェニル)ペンタエリスリトールジホスファイト、ビス(２,６-ジ-tert-ブチル-４-メチルフェニル)ペンタエリスリトールジホスファイト、ジイソデシルオキシペンタエリスリトールジホスファイト、ビス(２,４-ジ-tert-ブチル-６-メチルフェニル)ペンタエリスリトールジホスファイト、ビス(２,４,６-トリス(tert-ブチルフェニル)ペンタエリスリトールジホスファイト、トリステアリルソルビトールトリホスファイト、テトラキス(２,４-ジ-tert-ブチルフェニル)-４,４’-ビフェニレンジホスホナイト、６-イソオクチルオキシ-２,４,８,１０-テトラ-tert-ブチル-１２Ｈ-ジベンゾ[ｄ,ｇ]-１,３,２-ジオキサホスホシン、ビス(２,４-ジ-tert-ブチル-６-メチルフェニル)メチルホスファイト、ビス(２,４-ジ-tert-ブチル-６-メチルフェニル)エチルホスファイト、６-フルオロ-２,４,８,１０-テトラ-tert-ブチル-１２-メチル-ジベンゾ[ｄ,ｇ]-１,３,２-ジオキサホスホシン、２,２’,２’’-ニトリロ[トリエチルトリス(３,３’’,５,５’-テトラ-tert-ブチル-１,１’-ビフェニル-２,２’-ジイル)ホスファイト]、２-エチルヘキシル(３,３’,５,５’-テトラ-tert-ブチル-１,１’-ビフェニル-２,２’-ジイル)ホスファイト、５-ブチル-５-エチル-２-(２,４,６-トリ-tert-ブチルフェノキシ)-１,３,２-ジオキサホスフィラン。
【００８３】
特に好ましいホスファイト／ホスホナイトは次のものである：
【化２４】
0006675386.tif 000025
【化２５】
0006675386.tif 000026
【化２６】
0006675386.tif 000027
【００８４】
さらに適切な安定剤は、アミン系酸化防止剤である。適切なアミン系酸化防止剤は、例えば、次のものである：
Ｎ,Ｎ’-ジ-イソプロピル-ｐ-フェニレンジアミン、Ｎ,Ｎ’-ジ-sec-ブチル-ｐ-フェニレンジアミン、Ｎ,Ｎ’-ビス(１,４-ジメチルペンチル)-ｐ-フェニレンジアミン、Ｎ,Ｎ’-ビス(１-エチル-３-メチルペンチル)-ｐ-フェニレンジアミン、Ｎ,Ｎ’-ビス(１-メチルヘプチル)-ｐ-フェニレンジアミン、Ｎ,Ｎ’-ジシクロヘキシル-ｐ-フェニレンジアミン、Ｎ,Ｎ’-ジフェニル-ｐ-フェニレンジアミン、Ｎ,Ｎ’-ビス(２-ナフチル)-ｐ-フェニレンジアミン、Ｎ-イソプロピル-Ｎ’-フェニル-ｐ-フェニレンジアミン、Ｎ-(１,３-ジメチルブチル) -Ｎ’-フェニル-ｐ-フェニレンジアミン、Ｎ-(１-メチルヘプチル)-Ｎ’-フェニル-ｐ-フェニレンジアミン、Ｎ-シクロヘキシル-Ｎ’-フェニル-ｐ-フェニレンジアミン、４-(ｐ-トルエンスルファモイル)ジフェニルアミン、Ｎ,Ｎ’-ジメチル-Ｎ,Ｎ’-ジ-sec-ブチル-ｐ-フェニレンジアミン、ジフェニルアミン、Ｎ-アリルジフェニルアミン、４-イソプロポキシジフェニルアミン、Ｎ-フェニル-１-ナフチルアミン、Ｎ-(４-tert-オクチルフェニル)-１-ナフチルアミン、Ｎ-フェニル-２-ナフチルアミン、オクチル化ジフェニルアミン（例えば、ｐ,ｐ’-ジ-tert-オクチルジフェニルアミン）、４-ｎ-ブチルアミノフェノール、４-ブチリルアミノフェノール、４-ノナノイルアミノフェノール、４-ドデカノイルアミノフェノール、４-オクタデカノイルアミノフェノール、ビス(４-メトキシフェニル)アミン、２,６-ジ-tert-ブチル-４-ジメチルアミノメチルフェノール、２,４’-ジアミノジフェニルメタン、４,４’-ジアミノジフェニルメタン、Ｎ,Ｎ,Ｎ’,Ｎ’-テトラメチル-４,４’-ジアミノジフェニルメタン、１,２-ビス[(２-メチルフェニル)アミノ]エタン、１,２-ビス(フェニルアミノ)プロパン、(ｏ-トリル)ビグアニド、ビス[４-(１’,３’-ジメチルブチル)フェニル]アミン、tert-オクチル化Ｎ-フェニル-１-ナフチルアミン、モノ-及びジアルキル化tert-ブチル/tert-オクチルジフェニルアミンの混合物、モノ-及びジアルキル化ノニルジフェニルアミンの混合物、モノ-及びジアルキル化ドデシルジフェニルアミンの混合物、モノ-及びジアルキル化イソプロピル／イソヘキシルジフェニルアミンの混合物、モノ-及びジアルキル化tert-ブチルジフェニルアミンの混合物、２,３-ジヒドロ-３,３-ジメチル-４Ｈ-１,４-ベンゾチアジン、フェノチアジン、モノ-及びジアルキル化tert-ブチル/tert-オクチルフェノチアジンの混合物、モノ-及びジアルキル化tert-オクチルフェノチアジンの混合物、Ｎ-アリルフェノチアジン、Ｎ,Ｎ,Ｎ’,Ｎ’-テトラフェニル-１,４-ジアミノブト-２-エン、及びこれらの混合物又は組み合わせ。
【００８５】
さらなる適切なアミン系酸化防止剤は、ヒドロキシルアミン、又はＮ-オキシド(ニトロン)であり、例えば、Ｎ,Ｎ-ジアルキルヒドロキシルアミン、Ｎ,Ｎ-ジベンジルヒドロキシルアミン、Ｎ,Ｎ-ジラウリルヒドロキシルアミン、Ｎ,Ｎ-ジステアリルヒドロキシルアミン、Ｎ-ベンジル-α-フェニルニトロン、Ｎ-オクタデシル-α-ヘキサデシルニトロン、
及び次の式のGenox EP(Addivant)である：
【化２７】
0006675386.tif 000028
【００８６】
さらなる適切な安定剤は、チオ相乗剤である。適切なチオ相乗剤は、例えば、ジステアリルチオジプロピオネート、ジラウリルジプロピオネート、又は次の式に示す化合物である：
【化２８】
0006675386.tif 000029
【００８７】
特にポリアミド用のさらなる適切な安定剤は、銅塩であり、例えば、ヨウ化銅(Ｉ)、臭化銅(Ｉ)、又は銅錯体、例えば、トリフェニルホスフィン-銅(Ｉ)錯体である。
【００８８】
適切なヒンダードアミンは、例えば、次のものである：
１,１-ビス(２,２,６,６-テトラメチル-４-ピペリジル)サクシネート、ビス(１,２,２,６,６-ペンタメチル-４-ピペリジル)セバケート、ビス(１-オクチルオキシ-２,２,６,６-テトラメチル-４-ピペリジル)セバケート、ビス(１,２,２,６,６-ペンタメチル-４-ピペリジル)-ｎ-ブチル-３,５-ジ-tert-ブチル-４-ヒドロキシベンジルマロネート、１-(２-ヒドロキシエチル)-２,２,６,６-テトラメチル-４-ヒドロキシピペリジンとコハク酸の縮合生成物、Ｎ,Ｎ’-ビス(２,２,６,６-テトラメチル-４-ピペリジル)ヘキサメチレンジアミンと４-tert-オクチルアミノ-２,６-ジ-クロロ-１,３,５-トリアジンの線状又は環状縮合生成物、トリス(２,２,６,６-テトラメチル-４-ピペリジル)ニトリロトリアセテート、テトラキス(２,２,６,６-テトラメチル-４-ピペリジル)-１,２,３,４-ブタンテトラカルボキシレート、１,１’-(１,２-エタンジイル)-ビス(３,３,５,５-テトラメチルピペラジノン)、４-ベンゾイル-２,２,６,６-テトラメチルピペリジン、４-ステアリルオキシ-２,２,６,６-テトラメチルピペリジン、Ｎ,Ｎ’-ビス(２,２,６,６-テトラメチル-４-ピペリジル)ヘキサメチレンジアミンと４-モルホリノ-２,６-ジクロロ-１,３,５-トリアジンの線状又は環状縮合生成物、７,７,９,９-テトラメチル-２-シクロウンデシル-１-オキサ-３,８-ジアザ-４-オキソスピロ-[４,５]デカンとエピクロロヒドリンの反応生成物。
【００８９】
適切な分散剤は、例えば、次のものである：
ポリアクリレート、例えば、長鎖の側基を有するコポリマー、ポリアクリレートブロックコポリマー、アルキルアミド、例えば、Ｎ,Ｎ’-１,２-エタンジイルビスオクタデカンアミドソルビタンエステル、例えば、モノステアリルソルビタンエステル、チタネート及びジルコネート、官能基を有する反応性コポリマー、例えば、ポリプロピレン-コ-アクリル酸、ポリプロピレン-コ-無水マレイン酸、ポリエチレン-コ-グリシジルメタクリレート、ポリスチレン-alt-無水マレイン酸-ポリシロキサン、例えば、ジメチルシランジオール-エチレンオキシドコポリマー、ポリフェニルシロキサンコポリマー、両親媒性コポリマー、例えば、ポリエチレン-ブロック-ポリエチレンオキシド、デンドリマー、例えば、ヒドロキシル基含有デンドリマー。
【００９０】
適切な核生成剤は、例えば、次のものである：
タルク、一官能性及び多官能性のカルボン酸（例えば、安息香酸、コハク酸、アジピン酸）のアルカリ塩又はアルカリ土類塩、例えば、安息香酸ナトリウム、亜鉛グリセロレート、アルミニウムヒドロキシ-ビス(４-tert-ブチル)ベンゾエート、ベンジリデンソルビトール、例えば、１,３:２,４-ビス(ベンジリデン)ソルビトール又は１,３:２,４-ビス(４-メチルベンジリデン)ソルビトール、２,２’-メチレン-ビス(４,６-ジ-tert-ブチルフェニル)ホスフェート、及びトリスアミド、例えば、次の構造に従うもの。
【化２９】
0006675386.tif 000030
【００９１】
適切なフィラー及び強化材は、例えば合成物質又は天然物質であり、例えば、炭酸カルシウム、シリケート、ガラス繊維、ガラス球（中実又は中空）、タルク、マイカ、カオリン、硫酸バリウム、金属酸化物及び金属水酸化物、カーボンブラック、グラファイト、カーボンナノチューブ、グラフェン、天然物のおがくず又は繊維、例えば、セルロース、合成繊維又は金属繊維である。さらなる適切なフィラーは、ヒドロタルサイト又はゼオライト又は層状シリケート、例えば、モンモリロナイト、ベントナイト、バイデライト、マイカ、ヘクトライト、サポナイト、バーミキュライト、レディカイト(ledikite)、マガディアイト(magadiite)、イライト、カオリナイト、ウォラストナイト、アタパルガイトである。
【００９２】
ポリエステルやポリアミド等の重縮合ポリマーの線状の分子量増加のための適切な鎖延長剤は、例えば、ジエポキシド、ビス-オキサゾリン、ビス-オキサゾロン、ビス-オキサジン、ジイソシアネート、ジアンヒドリド、ビス-アシルラクタム、ビス-マレイミド、ジシアネート、カルボジイミドである。さらなる適切な鎖延長剤は、ポリマー化合物、例えば、ポリスチレン-ポリアクリレート-ポリグリシジル(メタ)アクリレートコポリマー、ポリスチレン-無水マレイン酸コポリマー及びポリエチレン-無水マレイン酸コポリマーである。
【００９３】
適切な顔料は、無機性であっても有機性であってもよい。適切な無機顔料は、例えば、二酸化チタン、酸化亜鉛、硫化亜鉛、酸化鉄、ウルトラマリン、カーボンブラックである。適切な有機顔料は、例えば、アントラキノン、アンサンスロン、ベンズイミダゾロン、キナクリドン、ジケトピローロピロール、ジオキサジン、インダンスロン、イソインドリノン、アゾ化合物、ペリレン、フタロシアニン又はピランスロンである。さらなる適切な顔料は、金属をベースとする有効顔料又は、金属酸化物をベースとする真珠光沢顔料である。
【００９４】
蛍光増白剤(光学的光沢剤)は、例えば、ビスベンゾオキサゾール、フェニルクマリン、又はビス(スチリル)ビフェニルであり、特に、次の式の蛍光増白剤である。
【化３０】
0006675386.tif 000031
【００９５】
適切なフィラー不活性化剤は、例えばグリシジルベースのエポキシドであり、例えば、ビスフェノール-Ａ-ジグリシジルエーテル又はビスフェノール-Ｆ-ジグリシジルエーテル、及びそれらのオリゴマー又はポリマー樹脂、ポリシロキサン、ポリアクリレート、特に、ブロックコポリマー、例えば、ポリメタクリル酸-ポリアルキレンオキシド又はポリスチレン-ポリアクリレート-ポリグリシジル(メタ)アクリレート-コポリマーなどである。
【００９６】
適切な帯電防止剤は、例えば、エトキシル化アルキルアミン、脂肪酸エステル、アルキルスルホネート及びポリマー、例えば、ポリエーテルアミド又は、アクリル酸の塩を含むコポリマー、例えば、ポリエチレン-ポリアクリレート-ポリアクリレート-Ｎａ-コポリマーである。
【００９７】
本発明は、さらに、難燃性プラスチック材組成物を製造する方法に関し、当該方法では、
ａ）０．１〜４０重量部、好ましくは１〜２５重量部、特に好ましくは２．５〜１５重量部の、少なくとも１種の有機オキシイミド塩であって、以下に示す式Ｉの構成要素を少なくとも１つ含むものを、
【化３１】
0006675386.tif 000032
（Ｒ1は、無機カチオン又は有機カチオンからなる群より選択される）、
ｂ）前、後、又は同時に、０〜２５重量部、好ましくは２．５〜１５重量部の、少なくとも１種のさらなる難燃剤とともに、及び／又は
ｃ）前、後、又は同時に、０〜２５重量部、好ましくは１〜２０重量部、特に好ましくは２．５〜１５重量部の、少なくとも１種のリン含有化合物とともに、
６０〜９９．９重量部、好ましくは６０〜９８重量部、特に好ましくは７０〜９５重量部の、少なくとも１種のプラスチック材料中に、特に少なくとも１種の熱可塑性ポリマー中に導入する。
【００９８】
さらに、本発明は、前述の本発明に係る難燃性プラスチック材組成物から製造できる、成形品、塗料又はコーティングに関し、特に、射出成形品、ホイル、コーティング、発泡体、繊維、ケーブル及びパイプの形態であって、押出、射出成形、ブロー成形、プレス加工により製造され、例えば、家庭用-及び電気器具、乗り物の部品、消費物品、家具、織物用であるものに関する。
【００９９】
前述した本発明に係る有機オキシイミド塩は、熱可塑性、エラストマー性及び熱硬化性プラスチック材料用の難燃剤として適切であり、特に、射出成形品、ホイル又はフィルム、コーティング又は塗料、発泡体、繊維、ケーブル及びパイプ、形材(profile)、中空体、ストリップ、膜（例えば、ジオメンブレン）、又は、接着剤の形態であり、これらは押出、射出成形、ブロー成形、カレンダリング、プレス加工、スピニング加工、又は回転成形あるいはブラッシング-及びコーティング加工によって製造され、例えば、電気及び電子産業、建設業、輸送業（自動車、航空機、船舶、列車）のため、医療用途のため、家庭用-及び電気器具、乗り物の部品、消費物品、包装、家具、織物のために用いられる。さらなる使用分野はワニス、塗料及びコーティングである。
【０１００】
例えば、本発明に係る組成物は、船舶用途（ポンツーン(pontoon)、厚板、ボート）、車両用途（バンパー、バッテリー、トリム部品、ガソリンタンク、ケーブル、ワイヤなど）、航空機部品、鉄道部品、自転車-及びオートバイ部品、宇宙用途、例えば、人工衛星部品、電気用途用ハウジング部品、例えば、コンピュータ、電話、プリンター、オーディオ-及びビデオシステム、プラグ、プリント基板、スイッチ、ランプシェード、冷蔵庫、コーヒーマシーン、掃除機、エネルギー製造用のローターブレード、換気装置、屋根構築用のホイル、建築物ホイル、パイプ、例えば、排水管及びガス管、接続部品、排水システム、形材、例えば、窓用形材又はケーブル管、木質複合材、家具、フローリング、カバープレート、人工芝、スタジアムシート、カーペット、ネット、ロープ、家具部品、マット、ガーデンシート、ボトル箱、容器及び樽などに使用できる。
【０１０１】
前記プラスチック材料中への、上述した難燃剤と付加的な添加剤との混入は、通常の加工方法によって行われ、前記ポリマーは溶融されて、前記難燃剤及び添加剤と、好ましくはミキサー、混練機及び押出し機により混合される。加工機械としては、押出し機、例えば、一軸押出し機、二軸押出し機、遊星回転押出し機、リング押出し機、共混練機が好ましく、これらは、真空脱ガス機を備えていることが好ましい。この際、前記の加工は、空気下で行われても、あるいは、不活性ガス条件下で行われてもよい。この際、種々の難燃剤及び添加剤は別々に添加されても、あるいは、混合物として、液体、粉末、粒状物又は圧縮物の形態にて、あるいは、例えば、本発明に係る組成物を５０〜８０％含むマスターバッチ又は濃縮物の形態にて添加されてもよい。
【０１０２】
続く実施例を参照して本発明をより詳細に説明するが、本発明は、ここに示す特定のパラメーターに限定されるものではない。
【０１０３】
合成例：
［例１］Ｎ-オキシフタルイミド・ナトリウムの合成
文献（monthly journals for chemistry 137, 1591-1595 (2006)）と同様にして、撹拌しながら、無水エタノール（８００ｍＬ）中のＮ-ヒドロキシフタルイミド（６１．７ｇ；３７８ｍｍｏｌ）の溶液に、等量の水酸化ナトリウム（１５．１ｇ；３７８ｍｍｏｌ）を添加し、続いて還流しながら２時間加熱する。溶液を冷却した後、生じた生成物をろ過し、無水エタノールで洗浄する。真空オーブン内で、１００℃・１２時間乾燥した後、生成物が赤い固体として定量的に得られる。
1H-NMR (500 MHz, D20)；δ＝7.49 (dd, J＝5.3, 3.0 Hz, 1H), 7.35 (dd, J＝5.3, 3.0 Hz, 1H) ppm.
13C-NMR (126 MHz, D20)；δ＝169.11, 133.29, 129.08, 121.44 ppm.
【０１０４】
［例２］Ｎ-オキシフタルイミド・亜鉛塩の合成
撹拌しながら、Ｈ2Ｏ（４００ｍＬ）中のＮ-オキシフタルイミド・ナトリウム（５．９７ｇ；３２．２ｍｍｏｌ）の溶液に、硝酸亜鉛六水和物（４．８ｇ：１６．１ｍｍｏｌ）を添加する。約３０分後、オレンジ色の沈殿物が生じ、その分散系を室温でさらに１２時間保管する。生成物を、続いて、ブフナー漏斗でろ過し、Ｈ2Ｏ（１００ｍＬ）で洗浄し、真空下で１２時間、１４０℃で乾燥する。
1H-NMR (300 MHz, DMSO-d6)；δ＝7.74-7.40 (m, 1H).
【０１０５】
［例３］Ｎ-オキシフタルイミド・メラミニウム塩の合成
撹拌しながら、温Ｈ2Ｏ（２００ｍＬ）中のメラミン（１０ｇ；７９．３ｍｍｏｌ）の溶液に、Ｎ-ヒドロキシフタルイミド（１２．９３ｇ：７９．３ｍｍｏｌ）を添加し、混合物を還流しながら３時間加熱する。続いて、その混合物を室温でさらに１２時間保管する。オレンジ色の生成物をブフナー漏斗でろ過し、Ｈ2Ｏ（１００ｍＬ）で洗浄し、真空下で１２時間、１４０℃で乾燥する。
1H-NMR (300 MHz, DMSO-d6)；δ＝7.82 (s, 1H), 6.23 (s, 1H).
【０１０６】
［例４］Ｎ-オキシフタルイミド・ポリビニル ジアミノトリアジン塩の合成
撹拌しながら、温Ｈ2Ｏ（５０ｍＬ）中のポリ-２-ビニル-４,６-ジアミノ-１,３,５-トリアジン（５ｇ；３６．５ｍｍｏｌ）の分散系に、Ｎ-ヒドロキシフタルイミド（５．９５ｇ：３６．５ｍｍｏｌ）を添加し、分散系を還流しながら３時間加熱する。続いて、その混合物を室温でさらに１２時間保管する。黄色っぽい不溶性の生成物をブフナー漏斗でろ過し、続いて、真空下で１２時間、１４０℃で乾燥する。
【０１０７】
本発明に係る難燃性プラスチック材料混合物の製造と試験
ポリプロピレンサンプル（DOW C766-03）の押出を、１１ｍｍの二軸押出し機（Thermo Scientific社のProcess 11）により、温度１９０℃、スクリュー回転速度１５０ｒｐｍにて行う。所望の比率のポリマーと添加剤が最初に混合によって均質化され、容積計測器を経て押出機に供給される。
【０１０８】
燃焼試験のための試験片を、水圧１０トン-プレス（Werner & Pfleiderer）を用いて、温度２２０℃、圧力２トンで、顆粒から製造する。この目的のために、顆粒を圧縮金型内に充填し、これを、あらかじめ予熱したプレス機内に移す。０．５トンの圧力において、６０秒間、顆粒を最初に溶融させる。前記溶融時間が終了した後、圧力を２トンまで高め、さらに３分間一定に保つ。この接触圧力を維持しながら、金型を６０℃まで冷却し、その後、試験片を取り出す。標準規格に従って、試験片は１２７．５×１２．５×１．５ｍｍの寸法を有する。
【０１０９】
表１に含まれている本発明の実施例及び比較例は、DIN EN 60695-11-10に従って試験され、燃焼時間及び、基準に従った等級付けを得た。
【０１１０】
【表１】
0006675386.tif 000033
【０１１１】
本発明の実施例は、燃焼源を取り除いた後には自己消火性であり、驚くべきことに、比較例に比べて燃焼時間が減少し、分類がＶ-２であることが認められる。